(57)【要約】  本発明は、螺旋巻き金属ワイヤ要素（５４）の単一プライ（５２）を含むコード（５０）に関する。金属ワイヤ要素は、直径Ｄｖを有するケーブルの内側にアーチ（５８）を定める。各金属ワイヤ要素（５４）は、直径Ｄｆと螺旋曲率半径Ｒｆを有する。Ｄｖ、Ｄｆ、及びＲｆは、ミリメートルを単位として表され、コードは、以下の関係式を満足する：９≦Ｒｆ／Ｄｆ≦３０、かつ３０≦Ｄｖ／Ｄｆ≦２．１０。【選択図】図４
2021531420.tif 000002
【特許請求の範囲】
【請求項１】
螺旋巻き金属フィラメント状要素（５４）の単層（５２）を含むコード（５０、５０’）であって、該層（５２）の各金属フィラメント状要素（５４）が、コード（５０、５０’）が実質的に直線の方向に延びる時に、該実質的に直線の方向に対して実質的に平行な主軸線（Ａ）の周りに螺旋経路を描き、それにより、該主軸線（Ａ）に対して実質的に垂直な断面平面内で、該層（５２）の各金属フィラメント状要素（５４）の中心と該主軸線（Ａ）との間の距離が、螺旋直径Ｄｈの半分に等しく、かつ該層（５２）の全ての該金属フィラメント状要素（５４）に関して実質的に一定かつ同一であり、該金属フィラメント状要素（５４）が、直径Ｄｖのコードの内部エンクロージャ（５８）を定め、各金属フィラメント状要素（５４）が、直径Ｄｆと、Ｒｆ＝Ｐ／（π×Ｓｉｎ（２α））によって定められる螺旋曲率半径Ｒｆとを有し、Ｐが、ミリメートルを単位として表される各金属フィラメント状要素のピッチであり、αが、各金属フィラメント状要素（５４）の螺旋角である前記コード（５０、５０’）であって、
ミリメートルを単位として表されるＤｈ、Ｄｖ、Ｄｆ、及びＲｆを用いて、
９≦Ｒｆ／Ｄｆ≦３０、かつ
１．３０≦Ｄｖ／Ｄｆ≦２．１０であり、ここで、Ｄｖ＝Ｄｈ−Ｄｆである、
ことを特徴とするコード（５０、５０’）。
【請求項２】
１１≦Ｒｆ／Ｄｆ≦１９であることを特徴とする請求項１に記載のコード（５０、５０’）。
【請求項３】
１．３０≦Ｄｖ／Ｄｆ≦２．０５、好ましくは１．３０≦Ｄｖ／Ｄｆ≦２．００であることを特徴とする請求項１から請求項２のいずれか１項に記載のコード（５０、５０’）。
【請求項４】
前記螺旋曲率半径Ｒｆは、２ｍｍ≦Ｒｆ≦７ｍｍ、好ましくは２ｍｍ≦Ｒｆ≦５ｍｍ、より好ましくは３ｍｍ≦Ｒｆ≦５ｍｍであるようなものであることを特徴とする請求項１から請求項３のいずれか１項に記載のコード（５０、５０’）。
【請求項５】
各金属フィラメント状要素（５４）の前記螺旋直径Ｄｈは、０．４０ｍｍ≦Ｄｈ≦１．５０ｍｍ、好ましくは０．５０ｍｍ≦Ｄｈ≦１．００ｍｍ、より好ましくは０．７０ｍｍ≦Ｄｈ≦１．００ｍｍであるようなものであることを特徴とする請求項１から請求項４のいずれか１項に記載のコード（５０、５０’）。
【請求項６】
Ｄｆは、０．１０ｍｍ≦Ｄｆ≦０．５０ｍｍ、好ましくは０．２０ｍｍ≦Ｄｆ≦０．３５ｍｍ、より好ましくは０．２５ｍｍ≦Ｄｆ≦０．３３ｍｍであるようなものであることを特徴とする請求項１から請求項５のいずれか１項に記載のコード（５０、５０’）。
【請求項７】
Ｄｖは、Ｄｖ≧０．４６ｍｍ、好ましくは０．４６ｍｍ≦Ｄｖ≦０．７０ｍｍであるようなものであることを特徴とする請求項１から請求項６のいずれか１項に記載のコード（５０、５０’）。
【請求項８】
各金属フィラメント状要素（５４）が、３ｍｍ≦Ｐ≦１５ｍｍ、好ましくは３ｍｍ≦Ｐ≦９ｍｍであるようなピッチＰで巻かれることを特徴とする請求項１から請求項７のいずれか１項に記載のコード（５０、５０’）。
【請求項９】
Ｄ≦２．００ｍｍ、好ましくは０．７５ｍｍ≦Ｄ≦１．４０ｍｍ、より好ましくは１．００ｍｍ≦Ｄ≦１．３０ｍｍであるような直径Ｄを有することを特徴とする請求項１から請求項８のいずれか１項に記載のコード（５０、５０’）。
【請求項１０】
各金属フィラメント状要素（５４）の前記直径Ｄｆに対する前記ピッチＰの比Ｋが、Ｐ及びＤｆがミリメートルを単位として表される時に１９≦Ｋ≦４４であるようなものであることを特徴とする請求項１から請求項９のいずれか１項に記載のコード（５０、５０’）。
【請求項１１】
各金属フィラメント状要素（５４）の前記螺旋角αは、１３°≦α≦２１°であるようなものであることを特徴とする請求項１から請求項１０のいずれか１項に記載のコード（５０、５０’）。
【請求項１２】
Ａｓ≧１％であるような、好ましくはＡｓ≧２．５％、より好ましくはＡｓ≧３％であるような、更に好ましくは３％≦Ａｓ≦５．５％であるような構造伸長Ａｓを有し、
前記構造伸長Ａｓは、力−伸長曲線を取得するためにコードに２０１４年の規格ＡＳＴＭ  Ｄ２９６９−０４を適用することによって決定され、
前記構造伸長Ａｓは、前記力−伸長曲線の最大勾配に対応する％を単位とする伸長に等しい、
ことを特徴とする請求項１から請求項１１のいずれか１項に記載のコード（５０、５０’）。
【請求項１３】
コードが埋め込まれたエラストマー母材を含む半完成製品又は物品を補強するための請求項１から請求項１２のいずれか１項に記載のコード（５０、５０’）の使用。
【請求項１４】
請求項１から請求項１２のいずれか１項に記載のコード（５０、５０’）をエラストマー母材に埋め込むことによって得られるフィラメント状補強要素、
を含むことを特徴とするタイヤ（１０、１０’）。
【請求項１５】
トレッド（２０）及びクラウン補強体（１４）を含むクラウン（１２）と、２つの側壁（２２）と、２つのビード（２４）とを含み、
各側壁（２２）が、各ビード（２４）を前記クラウン（１２）に接続し、
前記クラウン補強体（１４）は、タイヤ（１０、１０’）の円周方向（Ｚ）に前記クラウン（１２）内を延び、
タイヤ（１０、１０’）が、前記ビード（２４）の各々に固着されて前記側壁（２２）内及び前記クラウン（１２）内を延びるカーカス補強体（３２）を含み、
前記クラウン補強体（１４）は、前記カーカス補強体（３２）と前記トレッド（２０）の間で半径方向に挿入され、
前記クラウン補強体（１４）は、請求項１から請求項１２のいずれか１項に記載のコード（５０、５０’）をエラストマー母材に埋め込むことによって得られるフィラメント状補強要素（４８）を含む、
ことを特徴とする請求項１４に記載のタイヤ（１０、１０’）。
【発明の詳細な説明】
【技術分野】
【０００１】
本発明は、車両のためのタイヤのような物品を補強するのに使用可能である金属コードに関する。タイヤは、支持要素、例えばリムと協働することによって大気圧よりも高い圧力まで加圧することができるキャビティを形成することを意図するケーシングを意味すると理解される。本発明によるタイヤは、実質的にトロイダル形状の構造を有する。
【背景技術】
【０００２】
Ｎ＝５個の螺旋巻き金属フィラメント状要素の単層を含む金属コードは、従来技術から公知である。各金属フィラメント状要素は、鋼鉄モノフィラメントから構成され、かつ０．３８ｍｍに等しい直径を有する。各金属フィラメント状要素は、ピッチＰ＝６．７ｍｍで巻かれ、かつ金属フィラメント状要素の最終螺旋アセンブリ段階の前に個々に事前形成される。金属フィラメント状要素は、コードの内部エンクロージャを定める。この事前形成及び内部エンクロージャは、組み立てられた状態でコードに比較的有意な含気を与え、言い換えれば、隣接する金属フィラメント状要素の各対の間に比較的大きい空間を与える。そのような含気は、２．３％に等しいコードの構造伸長Ａｓを引き起こす。そのようなコードは、特に、タイヤ、例えば重量タイプの車両のためのタイヤに使用されることを意図している。
【０００３】
金属フィラメント状要素を個々に事前形成する段階を必要とするのに加えて、この従来技術のコードは、比較的低い長手方向圧縮性を有し、コードが比較的弱い長手方向圧縮変形の下で座屈することを意味する。そのような座屈は、コードの局所曲げとして現れ、コードの圧縮時剛性を下げるだけでなく、例えばタイヤが受ける循環的効果の下で金属フィラメント状要素が損傷を受けるリスクにも至る。
【０００４】
螺旋巻き金属フィラメント状要素の単層を含む金属コードの別の例は、ＷＯ２０１６／１６６０５６に説明されている。ＷＯ２０１６／１６６０５６では、コード３．２６は、Ｎ＝３個の螺旋巻き金属フィラメント状要素の単層を含み、各金属フィラメント状要素は、鋼鉄モノフィラメントから構成され、かつ０．２６ｍｍに等しい直径を有する。上述したコード５．３８と全く同様に、ＷＯ２０１６／１６６０５６でのコード３．２６は、比較的低い長手方向圧縮性を示す。
【発明の概要】
【発明が解決しようとする課題】
【０００５】
本発明の目的は、優れた長手方向圧縮性と単層がそこから構成される金属フィラメント状要素の直径に比べて相対的に小さい直径との両方を示すＮ個の螺旋巻き金属フィラメント状要素の単層を含むコードを提供することである。
【課題を解決するための手段】
【０００６】
この目的のために、本発明の主題は、螺旋巻き金属フィラメント状要素の単層を含むコードであり、層の各金属フィラメント状要素は、コードが実質的に直線の方向に延びる時に実質的に直線の方向に対して実質的に平行な主軸線の周りに螺旋経路を描き、それにより、主軸線に対して実質的に垂直な断面平面内で、層の各金属フィラメント状要素の中心と主軸線との間の距離は、螺旋直径Ｄｈの半分に等しく、かつ層の全ての金属フィラメント状要素に関して実質的に一定かつ同一であり、金属フィラメント状要素は、直径Ｄｖのコードの内部エンクロージャを定め、各金属フィラメント状要素は、直径Ｄｆと螺旋曲率半径Ｒｆを有し、Ｄｈ、Ｄｖ、Ｄｆ、及びＲｆがミリメートルを単位として表される時に、コードは、以下の関係式を満足する。
９≦Ｒｆ／Ｄｆ≦３０、かつ
１．３０≦Ｄｖ／Ｄｆ≦２．１０
【０００７】
本発明によるコードは、下記で説明する比較試験によって明らかであるように、優れた長手方向圧縮性と、全ての他が等しい場合に比較的小さい直径とを示す。
【０００８】
本発明者は、本発明の背景において、各金属フィラメント状要素の直径Ｄｆに対して十分に大きい曲率半径Ｒｆに起因してコードが十分に含気され、それにより、コードの長手軸線からの各金属フィラメント状要素の比較的大きい間隔と、この間隔が、金属フィラメント状要素がそれらの螺旋に起因して比較的強い長手方向圧縮変形に適応することを可能にすることとに起因して座屈のリスクを低減すると仮定する。それとは対照的に、従来技術のコードの各金属フィラメント状要素の曲率半径Ｒｆは直径Ｄｆに対して比較的小さいので、金属フィラメント状要素は、コードの長手軸線により近く、かつそれらの螺旋に起因して長手方向圧縮変形に適応することができる程度が本発明によるコードよりも遙かに小さい。
【０００９】
更に、各金属フィラメント状要素の過度に大きい曲率半径Ｒｆの場合に、本発明によるコードは、例えばタイヤに対する補強の役割を保証するのに不十分な圧縮時長手方向剛性を有すると考えられる。
【００１０】
更に、過度に大きい内部エンクロージャ直径Ｄｖの場合に、コードは、金属フィラメント状要素の直径に対して過度に大きい直径を有すると考えられる。それとは対照的に、過度に小さい内部エンクロージャ直径Ｄｖの場合に、コードは、座屈することなく比較的高い長手方向圧縮変形に適応することができるには過度に小さい空間をコードのための金属フィラメント状要素間に有すると考えられる。
【００１１】
特性Ｄｈ、Ｄｆ、Ｄｖ、及びＲｆ、及び下記で説明する他の特性の値は、コードが製造された直後、すなわち、エラストマー母材に埋め込むあらゆる段階の前か、又はコードが例えばタイヤのエラストマー母材から抽出され、それに伴ってあらゆるエラストマー母材、特にコードに存在するあらゆる材料がコードから除去される洗浄段階を施した後かのいずれかでコード上で測定される又はコードから決定される。元の状態を保証するために、各金属フィラメント状要素とエラストマー母材との間の接着界面は、例えば炭酸ナトリウム浴中の電気化学工程を用いて排除しなければならない。下記で説明するタイヤを製造する方法の成形段階に関する効果、特にコードの伸長は、プライ及びコードの抽出によって排除され、この抽出中にプライ及びコードは、成形段階以前からのこれらの特性を実質的に取り戻す。
【００１２】
本発明によるコードは、螺旋巻き金属フィラメント状要素の単層を含む。言い換えれば、本発明によるコードは、螺旋巻き金属フィラメント状要素の２つの層でも２よりも多い層でもなく１つの層を含む。層は、１つだけではなく複数の金属フィラメント状要素で製造される。コードの一実施形態では、例えば、コードの製造工程が完了した時に、本発明によるコードは、巻かれた金属フィラメント状要素の層から構成される、言い換えれば、層内のもの以外のいずれの他の金属フィラメント状要素も含まない。
【００１３】
本発明によるコードは、単一螺旋を有する。定義により、単一螺旋コードは、各金属フィラメント状要素の軸線がコード軸線の周りに第１の螺旋を描き、更にコード軸線によって描かれた螺旋の周りに第２の螺旋を描く２重螺旋コードとは対照的に層の各金属フィラメント状要素の軸線が単一螺旋を描くコードである。言い換えれば、コードは、実質的に直線の方向に延びる時に互いに螺旋状に巻かれた金属フィラメント状要素の単層を含み、この層の各金属フィラメント状要素は、主軸線の周りに実質的に垂直な断面平面内で層の各金属フィラメント状要素の中心と主軸線との間の距離が層の全ての金属フィラメント状要素に関して実質的に一定かつ同一であるような螺旋経路を実質的に直線の方向に対して実質的に平行な主軸線の周りに描く。それとは対照的に、２重螺旋コードが実質的に直線の方向に延びる時に、層の各金属フィラメント状要素の中心と実質的に直線の方向との間の距離は、層の金属フィラメント状要素の全てに関して異なる。
【００１４】
本発明によるコードは、中心金属コアを持たない。このコードをＮが金属フィラメント状要素の個数である１ｘＮ構造のコード又はオープンコードとも呼ぶ。上記で定めた本発明によるコードでは、内部エンクロージャは空であり、従っていずれの充填材料も持たず、特にいずれのエラストマー組成も持たない。従って、このコードを充填材料なしのコードと呼ぶ。
【００１５】
本発明によるコード内のエンクロージャは、金属フィラメント状要素によって境界が定められ、理論円により、すなわち、一方の部分に関して各金属フィラメント状要素の半径方向内側に、他方の部分に関して各金属フィラメント状要素に対してタンジェンシャルに境界が定められた容積に対応する。この理論円の直径は、エンクロージャ直径Ｄｖに等しい。
【００１６】
フィラメント状要素は、長手方向に主軸線に沿って延び、主軸線と垂直に主軸線に沿う寸法Ｌと比較して相対的に小さい最大寸法Ｇを有する断面を有する要素を意味する。相対的に小さいという表現は、Ｌ／Ｇが１００よりも大きく又はそれに等しく、好ましくは、１０００よりも大きいか又はそれに等しいことを意味する。この定義は、円形断面を有するフィラメント状要素と、非円形断面、例えば多角形又は楕円形の断面を有するフィラメント状要素との両方を意図している。非常に好ましくは、各金属フィラメント状要素は円形断面を有する。
【００１７】
定義により、金属という用語は、フィラメント状要素の大部分（すなわち、その重量の５０％超）又は全て（その重量の１００％）が金属材料から構成されることを意味する。各金属フィラメント状要素は、好ましくは、鋼鉄、より好ましくは、当業者が一般的に炭素鋼と呼ぶパーライト炭素鋼又はフェライト−パーライト炭素鋼で製造され、又はステンレス鋼（定義によると少なくとも１０．５％のクロムを含む鋼鉄）で製造される。
【００１８】
当業者に公知のパラメータである構造伸長Ａｓは、例えば、２０１４年の規格ＡＳＴＭ  Ｄ２９６９−０４を試験されたコードに適用し、それによって力−伸長曲線を取得することで決定される。Ａｓは、得られたこの力−伸長曲線からこの曲線の最大勾配に対応する％を単位とする伸長として推定される。力−伸長曲線は、増大する伸長の方向に構造部分、弾性部分、及び可塑性部分を含むことを想起されるであろう。構造部分は、コードの含気、すなわち、コードを構成する様々な金属フィラメント状要素の間の空き空間からもたらされる構造伸長Ａｓに対応する。弾性部分は、コードの構造、特に様々な層の角度及びスレッドの直径の構成からもたらされる弾性伸長に対応する。可塑性部分は、１又は２以上の金属フィラメント状要素の可塑性からもたらされる可塑性伸長（弾性限界よりも大きい不可逆変形）に対応する。
【００１９】
螺旋角αは当業者に公知のパラメータであり、三回反復を含む以下の反復計算を用いて決定することができ、添字ｉが反復回数１，２、又は３を示している。％を単位として表される構造伸長Ａｓを既知として、螺旋角α（ｉ）は、慣例記号Ｐが、ミリメートルを単位として表される各金属フィラメント状要素が巻かれる際のピッチであり、Ｎが、層内の金属フィラメント状要素の個数であり、Ｄｆが、ミリメートルを単位として表される各金属フィラメント状要素の直径であり、Ａｒｃｏｓ、Ｃｏｓ、Ａｒｃｔａｎ、及びＳｉｎが、それぞれ逆余弦関数、余弦関数、逆正接関数、及び正弦関数を表す時に、式α（ｉ）＝Ａｒｃｏｓ［（１００／（１００＋Ａｓ）×Ｃｏｓ［Ａｒｃｔａｎ（（π×Ｄｆ）／（Ｐ×Ｃｏｓ（α（ｉ−１））×Ｓｉｎ（π／Ｎ））］］が成り立つようなものである。１回目の反復、すなわち、α（１）の計算では、α（０）＝０である。αが度を単位として表される時に、３回目の反復では、小数点の後に少なくとも１つの有効桁を有するα（３）＝αが得られる。
【００２０】
ミリメートルを単位として表される螺旋直径Ｄｈは、Ｐが、各金属フィラメント状要素が巻かれる際のピッチであり、αが、上記で決定された各金属フィラメント状要素の螺旋角であり、Ｔａｎが正接関数である時に、Ｄｈ＝Ｐ×Ｔａｎ（α）／πという関係式を用いて計算される。螺旋直径Ｄｈは、コードの主軸線に対して垂直な平面内で層の複数の金属フィラメント状要素の中心を通過する理論円の直径に対応する。
【００２１】
ミリメートルを単位として表されるエンクロージャ直径Ｄｖは、Ｄｆが各金属フィラメント状要素の直径であり、Ｄｈが螺旋直径であり、これら両方がミリメートルを単位として表される時に、Ｄｖ＝Ｄｈ−Ｄｆという関係式を用いて計算される。
【００２２】
ミリメートルを単位として表される曲率半径Ｒｆは、Ｐが、ミリメートル単位として表される各金属フィラメント状要素のピッチであり、αが、各金属フィラメント状要素の螺旋角であり、Ｓｉｎが正弦関数である時に、Ｒｆ＝Ｐ／（π×Ｓｉｎ（２α））という関係式を用いて計算される。
【００２３】
各金属フィラメント状要素が巻かれる際のピッチは、当該フィラメント状要素が内部に位置付けられたコードの軸線と平行に測定される当該フィラメント状要素が延びる長さであり、この長さの後にこのピッチを有する当該フィラメント状要素がこのコード軸線の周りに一回転し終わることを想起されるであろう。
【００２４】
下記で説明する任意的な特性は、技術的に適合する限り互いに組み合わせることができる。
【００２５】
有利な実施形態では、全ての金属フィラメント状要素は同じ直径Ｄｆを有する。
【００２６】
コードは、文献ＷＯ２０１６０８３２６５及びＷＯ２０１６０８３２６７に説明されている方法に従ってかつそのような設備を使用して製造される。分割段階を実施するそのような方法は、金属フィラメント状要素が螺旋状に巻かれる単一アセンブリ段階を含み、このアセンブリ段階に特に構造伸長の値を引き上げるために各金属フィラメント状要素を個々に事前形成する段階が先行する従来のケーブリング方法と区別しなければならない。そのような方法及び設備は、文献ＥＰ０５４８５３９、ＥＰ１０００１９４、ＥＰ０６２２４８９、ＷＯ２０１２０５５６７７、ＪＰ２００７０９２２５９、Ｗ０２００７１２８３３５、ＪＰＨ０６３４６３８６、又はＥＰ０１４３７６７に説明されている。これらの方法実施中に、可能な最も大きい構造伸長をもたらすように金属モノフィラメントが個々に事前形成される。しかし、特定の設備を必要とする金属モノフィラメントを個々に事前形成するこの段階は、個々の事前形成段階がなく、他に大きい構造伸長をもたらすことを可能にすることもない方法と比較して、この方法を相対的に非生産的にするだけでなく、このようにして事前形成される金属モノフィラメントに対して事前形成ツールとの摩擦に起因する悪影響も有する。そのような悪影響は、金属モノフィラメントの面に破裂開始ファクタを生成し、従って金属モノフィラメントの耐久性に関して、特に圧縮下耐久性に関して有害である。そのような事前形成マークの不在又は存在は、製造方法実施後に電子顕微鏡下で又はより簡単にはコードを製造する方法を知ることによって識別可能である。
【００２７】
使用される方法に起因して、コードの各金属フィラメント状要素は事前形成マークを持たない。そのような事前形成マークは、特に扁平を含む。更に、事前形成マークは、各金属フィラメント状要素が沿って延びる主軸線の周りに実質的に垂直な断面平面内を延びる亀裂を含む。そのような亀裂は、主軸線の周りに実質的に垂直な断面平面内で各金属フィラメント状要素の半径方向外面から半径方向内側に向けて延びる。上述のように、そのような亀裂は、機械的事前形成ツールによる曲げ負荷に起因して、すなわち、各金属フィラメント状要素の主軸線とは垂直に引き起こされ、それによってこれらの亀裂は耐久性に関して非常に有害になる。それとは対照的に、金属フィラメント状要素が一時的中心上で集合的かつ同時に事前形成されるＷＯ２０１６０８３２６５及びＷＯ２０１６０８３２６７に説明されている方法では、事前形成負荷は捻り方向に、従って各金属フィラメント状要素の主軸線の周りに非垂直に作用する。生成されるいずれの亀裂も、各金属フィラメント状要素の半径方向外面から半径方向内側に向けてではなく、各金属フィラメント状要素の半径方向外面に沿って延び、それによってこれらの亀裂は耐久性に関してそれ程有害ではなくなる。
【００２８】
「ａとｂの間」という表現で表すあらゆる値範囲は、ａ超からｂ未満までの値範囲を表し（すなわち、限界値ａ及びｂを除外する）、それに対して「ａからｂまで」という表現で表すあらゆる値範囲は、ａからｂに至るまでの値範囲を意味する（すなわち、厳密に限界値ａ及びｂを含む）。
【００２９】
本明細書では、半径方向横断面又は半径方向断面は、タイヤの回転軸線を含む平面内の横断面又は断面を意味する。
【００３０】
軸線方向という表現は、タイヤの回転軸線に対して実質的に平行な方向を意味する。
【００３１】
円周方向という表現は、軸線方向とタイヤの半径との両方に対して実質的に垂直な方向（言い換えれば、タイヤの回転軸線を中心とする円に対するタンジェント）を意味する。
【００３２】
半径方向という表現は、タイヤの半径に沿う方向、すなわち、タイヤの回転軸線に交わり、この軸線に対して実質的に垂直なあらゆる方向を意味する。
【００３３】
子午面（Ｍと表示する）は、タイヤの回転軸線に対して垂直であり、２つのビードの間の中間に位置し、クラウン補強体の中心を通過する平面である。
【００３４】
タイヤの赤道円周平面（Ｅ）は、子午面及び半径方向と垂直にタイヤの赤道線を通過する理論面である。タイヤの赤道線は、円周断面平面（円周方向に対して垂直であり、半径方向と軸線方向と平行な平面）内でタイヤの回転軸線と平行であり、地面との接触状態になることが意図されたトレッドの半径方向最外点と、支持体、例えば、リムとの接触状態になることが意図されたタイヤの半径方向最内点とであるＨに等しい距離を挟む２つの点の間で等距離に位置付けられた軸線である。
【００３５】
角度の向きは、当該角度を定める基準直線から当該角度を定める他方の直線に到達するために回転する必要がある時計周り又は反時計周りの方向、この場合はタイヤの円周方向を意味する。
【００３６】
好ましい実施形態では、１１≦Ｒｆ／Ｄｆ≦１９が成り立つ。
【００３７】
好ましい実施形態では、１．３０≦Ｄｖ／Ｄｆ≦２．０５、より好ましくは、１．３０≦Ｄｖ／Ｄｆ≦２．００が成り立つ。
【００３８】
有利なことに、螺旋曲率半径Ｒｆは、２ｍｍ≦Ｒｆ≦７ｍｍであるようなものである。
【００３９】
乗用車だけでなくオートバイのような二輪車にも向けたタイヤを補強することを目的とするコードの一実施形態では、好ましくは、乗用車に対しては２ｍｍ≦Ｒｆ≦５ｍｍ、好ましくは、３ｍｍ≦Ｒｆ≦５ｍｍである。
【００４０】
小型トラック、重量車両、例えば、軽鉄道車両、バス、重量路上搬送車（貨物車、牽引車、トレーラー）から選択される産業車両のためのタイヤを補強することを目的とするコードの一実施形態では、４ｍｍ≦Ｒｆ≦６ｍｍ、好ましくは、４ｍｍ≦Ｒｆ≦５ｍｍである。
【００４１】
オフロード車両、例えば、農業車両又は建設プラント車両のためのタイヤを補強することを目的とするコードの一実施形態では、４ｍｍ≦Ｒｆ≦７ｍｍ、好ましくは、４．５ｍｍ≦Ｒｆ≦６．５ｍｍである。
【００４２】
有利なことに、各金属フィラメント状要素の螺旋直径Ｄｈは、０．４０ｍｍ≦Ｄｈ≦１．５０ｍｍであるようなものである。
【００４３】
乗用車だけでなくオートバイのような二輪車にも向けたタイヤを補強することを目的とするコードの一実施形態では、好ましくは、乗用車に対して０．５０ｍｍ≦Ｄｈ≦１．００ｍｍ、好ましくは、０．７０ｍｍ≦Ｄｈ≦１．００ｍｍである。
【００４４】
小型トラック、重量車両、例えば、軽鉄道車両、バス、重量路上搬送車（貨物車、牽引車、トレーラー）から選択される産業車両のためのタイヤを補強することを目的とするコードの一実施形態では、０．８５ｍｍ≦Ｄｈ≦１．２０ｍｍ、好ましくは、０．９０ｍｍ≦Ｄｈ≦１．１５ｍｍである。
【００４５】
オフロード車両、例えば、農業車両又は建設プラント車両のためのタイヤを補強することを目的とするコードの一実施形態では、０．９５ｍｍ≦Ｄｈ≦１．４０ｍｍ、好ましくは、１．００ｍｍ≦Ｄｈ≦１．３５ｍｍである。
【００４６】
有利なことに、Ｄｆは、０．１０ｍｍ≦Ｄｆ≦０．５０ｍｍであるようなものである。
【００４７】
乗用車だけでなくオートバイのような二輪車にも向けたタイヤを補強することを目的とするコードの一実施形態では、好ましくは、乗用車に対して０．２０ｍｍ≦Ｄｆ≦０．３５ｍｍ、好ましくは、０．２５ｍｍ≦Ｄｆ≦０．３３ｍｍである。
【００４８】
小型トラック、重量車両、例えば、軽鉄道車両、バス、重量路上搬送車（貨物車、牽引車、トレーラー）から選択される産業車両のためのタイヤを補強することを目的とするコードの一実施形態では、０．２２ｍｍ≦Ｄｆ≦０．４０ｍｍ、好ましくは、０．２５ｍｍ≦Ｄｆ≦０．３８ｍｍである。
【００４９】
オフロード車両、例えば、農業車両又は建設プラント車両のためのタイヤを補強することを目的とするコードの一実施形態では、０．３２ｍｍ≦Ｄｆ≦０．５０ｍｍ、好ましくは、０．３５ｍｍ≦Ｄｆ≦０．５０ｍｍである。
【００５０】
有利なことに、Ｄｖは、Ｄｖ≧０．４６ｍｍであるようなものである。
【００５１】
乗用車だけでなくオートバイのような二輪車にも向けたタイヤを補強することを目的とするコードの一実施形態では、好ましくは、乗用車に対して０．４６ｍｍ≦Ｄｖ≦０．７０ｍｍである。
【００５２】
小型トラック、重量車両、例えば、軽鉄道車両、バス、重量路上搬送車（貨物車、牽引車、トレーラー）から選択される産業車両のためのタイヤを補強することを目的とするコードの一実施形態では、０．５０ｍｍ≦Ｄｖ≦０．８０ｍｍである。
【００５３】
オフロード車両、例えば、農業車両又は建設プラント車両のためのタイヤを補強することを目的とするコードの一実施形態では、０．５５ｍｍ≦Ｄｖ≦１．００ｍｍである。
【００５４】
好ましい実施形態では、各金属フィラメント状要素は、３ｍｍ≦Ｐ≦１５ｍｍであるようなピッチＰで巻かれる。
【００５５】
乗用車だけでなくオートバイのような二輪車にも向けたタイヤを補強することを目的とするコードの一実施形態では、好ましくは、乗用車に対して３ｍｍ≦Ｐ≦９ｍｍである。
【００５６】
小型トラック、重量車両、例えば、軽鉄道車両、バス、重量路上搬送車（貨物車、牽引車、トレーラー）から選択される産業車両のためのタイヤを補強することを目的とするコードの一実施形態では、７ｍｍ≦Ｐ≦１５ｍｍである。
【００５７】
オフロード車両、例えば、農業車両又は建設プラント車両のためのタイヤを補強することを目的とするコードの一実施形態では、９ｍｍ≦Ｐ≦１５ｍｍである。
【００５８】
有利なことに、コードは、Ｄ≦２．００ｍｍであるような直径Ｄを有する。
【００５９】
Ｄと表示する直径又は見かけ直径は、フィラメント状要素の巻きピッチＰの１．５倍に少なくとも等しい直径の接触を有する厚みゲージ（１／１００ミリメートルの精度をもたらすことを可能にし、ａ型接点が装備され、０．６Ｎ前後の接触圧を有するＫａｅｆｅｒからのモデルＪＤ５０を含むことができる）を用いて測定される。測定プロトコルは、３つの測定（コードの軸線と垂直にゼロ張力下で実施される）のセットの３回反復から構成され、これらの測定のうちの第２及び第３のものは、コードの軸線の周りの測定方向の回転によって前回の測定から３分の１回転だけ角度オフセットされた方向に実施される。
【００６０】
乗用車だけでなくオートバイのような二輪車にも向けたタイヤを補強することを目的とするコードの一実施形態では、好ましくは、乗用車に対して０．７５ｍｍ≦Ｄ≦１．４０ｍｍ、好ましくは、１．００ｍｍ≦Ｄ≦１．３０ｍｍである。
【００６１】
小型トラック、重量車両、例えば、軽鉄道車両、バス、重量路上搬送車（貨物車、牽引車、トレーラー）から選択される産業車両のためのタイヤを補強することを目的とするコードの一実施形態では、１．１５ｍｍ≦Ｄ≦１．５５ｍｍである。
【００６２】
オフロード車両、例えば、農業車両又は建設プラント車両のためのタイヤを補強することを目的とするコードの一実施形態では、１．５ｍｍ≦Ｄ≦２ｍｍである。
【００６３】
一実施形態では、各金属フィラメント状要素は、単一金属モノフィラメントを含む。この場合に、各金属フィラメント状要素は、金属モノフィラメントで有利に構成される。この実施形態の変形では、金属モノフィラメントは、銅、亜鉛、錫、コバルト、又はこれらの金属の合金、例えば、黄銅又は青銅を含む金属コーティングの層で直接に被覆される。この変形では、各金属フィラメント状要素は、例えば、鋼鉄で製造された金属モノフィラメントから構成され、金属コーティング層で直接に被覆されたコアを形成する。
【００６４】
この実施形態では、各金属要素モノフィラメントは、上述のように好ましくは鋼鉄で製造され、１０００ＭＰａから５０００ＭＰａの範囲にわたる機械強度を有する。そのような機械強度は、タイヤの分野で一般的に遭遇する鋼鉄等級、すなわち、ＮＴ（標準張力）級、ＨＴ（高張力）級、ＳＴ（超張力）級、ＳＨＴ（超高張力）級、ＵＴ（ウルトラ張力）級、ＵＨＴ（ウルトラ高張力）級、及びＭＴ（メガ張力）級に対応し、高機械強度の使用は、コードを内部に埋め込むことを目的とする母材の補強の改善及びこうして補強される母材の軽量化を潜在的に可能にする。
【００６５】
有利なことに、層がＮ個の螺旋巻き金属フィラメント状要素から構成される場合に、Ｎは、３から６の範囲にわたる。
【００６６】
有利なことに、各金属フィラメント状要素の直径Ｄｆに対するピッチＰの比Ｋは、Ｐ及びＤｆがミリメートルを単位として表される時に、１９≦Ｋ≦４４であるようなものである。
【００６７】
有利なことに、各金属フィラメント状要素の螺旋角αは、１３°≦α≦２１°であるようなものである。
【００６８】
過度に高い比Ｋの値の場合又は過度に小さい螺旋角の値の場合に、コードの長手方向圧縮性は低減する。過度に低い比Ｋの値の場合又は過度に大きい螺旋角の値の場合に、コードの長手方向剛性は低減し、従って、コードの補強機能が低減する。
【００６９】
有利なことに、コードは、それに２０１４年の規格ＡＳＴＭ  Ｄ２９６９−０４を適用し、それによって力−伸長曲線を取得することで決定され、％を単位とした力−伸長曲線の最大勾配に対応する伸長に等しいＡｓ≧１％、好ましくは、Ａｓ≧２．５％、より好ましくは、Ａｓ≧３％、更に好ましくは、３％≦Ａｓ≦５．５％であるような構造伸長Ａｓを有する。
【００７０】
有利なことに、各金属フィラメント状要素は事前形成マークを持たない。言い換えれば、コードは、金属フィラメント状要素の各々を個々に事前形成する段階を持たない方法によって得られる。
【００７１】
上述のように、本発明によるコードは、文献ＷＯ２０１６０８３２６５及びＷＯ２０１６０８３２６７に説明されている方法に従ってかつそのような設備を使用することによって製造される。この方法は、Ｍ個の金属フィラメント状要素を含む一時的アセンブリを撚転によって組み立てる段階であって、その間にＭ個の金属フィラメント状要素が一時的中心上に集合的にかつ同時に事前形成される上記組み立てる段階と、それに続く一時的アセンブリを一時的中心と本発明によるコードとの間で分離する段階であって、その間に一時的アセンブリが一時的中心と一時的アセンブリのＭ個の金属フィラメント状要素の少なくとも一部分との間で分離されて本発明によるコードが形成される上記分離する段階とを含む。より具体的には、そのような方法は、一時的アセンブリを形成するためにＭ個の金属フィラメント状要素の層内でＭ個の金属フィラメント状要素を一時的中心の周りに互いに組み立てる段階と、一時的アセンブリを少なくともＭ１個の金属フィラメント状要素の第１のアセンブリとＭ２個の金属フィラメント状要素の第２のアセンブリとに分割する段階とを含む。次いで、第１のアセンブリ及び第２のアセンブリのうちの少なくとも一方は、本発明によるコードを形成し、すなわち、Ｍ１＝Ｎ及び／又はＭ２＝Ｎである。
【００７２】
撚転段階に応答した各金属フィラメント状要素の弾性回復に起因して、一時的アセンブリの各金属フィラメント状要素のピッチは、一時的ピッチからそれよりも大きいピッチＰに変化する。当業者は、望ましいピッチＰをもたらすために適用される一時的ピッチがどのように決定されるかを知っている。
【００７３】
類似の方式で、コード内の各金属フィラメント状要素の螺旋直径Ｄｈは、この弾性回復に起因して、一時的アセンブリ内の各フィラメント状要素の一時的螺旋直径よりも実質的に大きい。コード内の各金属フィラメント状要素の螺旋直径Ｄｈは、撚転の度合いが高いほど一時的アセンブリ内の各フィラメント状要素の一時的螺旋直径よりも一層大きい。当業者は、撚転度合いと一時的中心の性質とに依存して望ましい螺旋直径Ｄｈをもたらすために適用される一時的螺旋直径がどのように決定されるかを知っている。エンクロージャ直径Ｄｖに対して同じことが当てはまる。
【００７４】
有利なことに、第１の実施形態では、一時的アセンブリを分割する段階は、第１及び第２のアセンブリの一時的中心を分離する段階を含む。この実施形態では、第１のアセンブリは、互いに巻かれて単層内で第１のアセンブリの軸線の周りに分散されたＭ１個のフィラメント状要素から構成される。同様に、この実施形態の第２のアセンブリは、互いに巻かれて単層内で第２のアセンブリの軸線の周りに分散されたＭ２個の金属フィラメント状要素から構成される。言い換えれば、この第１の実施形態では、一時的中心が少なくとも１つのフィラメント状要素を含む場合に、一時的中心の各フィラメント状要素は、Ｍ１個の金属フィラメント状要素の第１のアセンブリ及びＭ２個の金属フィラメント状要素の第２のアセンブリに属さない。従ってＭ１＋Ｍ２＝Ｍである。
【００７５】
この第１の実施形態の第１の好ましい変形では、分割段階実施中に、第１のアセンブリは、第２のアセンブリと一時的中心とによって形成された一時的ユニットから分離され、次いで、第２のアセンブリと一時的中心とが互いに分離される。第２の変形では、分割段階実施中に、一時的中心と第１のアセンブリと第２のアセンブリとが互いに対にされて同時に分離される。
【００７６】
有利なことに、本方法は、一時的中心を再利用する段階を含み、この段階実施中に、
・一時的中心が分割段階の下流で回収され、
・先に回収された一時的中心がアセンブリ段階の上流に導入される。
【００７７】
好ましい実施形態では、一時的中心を再利用する段階は継続的に行うことができ、すなわち、分離段階から出る一時的中心は、それを蓄積する中間段階なくアセンブリ段階に再導入される。別の実施形態では、一時的中心を再利用する段階は断続的であり、すなわち、一時的中心を蓄積する中間段階が存在する。
【００７８】
より好ましくは、織物一時的中心が使用される。
【００７９】
第２の実施形態では、一時的アセンブリを分割する段階は、一時的中心を少なくとも第１のアセンブリと第２のアセンブリとの間で分割する段階を含む。従って、この第２の実施形態では、互いに螺旋状に巻かれたＰ１個、Ｐ２個の金属フィラメント状要素それぞれの層を各々が含む金属フィラメント状要素の２つのアセンブリが得られ、これらのアセンブリのうちの少なくとも一方では、中心コアは、周りに当該層の金属フィラメント状要素が巻かれた一時的中心の少なくとも一部分を含む又はそれから構成される。言い換えれば、この第２の実施形態では、一時的中心がＫ個の金属フィラメント状要素を含む場合に、一時的中心のＫ個の金属フィラメント状要素のうちの少なくとも１個は、Ｍ１個の金属フィラメント状要素の第１のアセンブリ及びＭ２個の金属フィラメント状要素の第２のアセンブリのうちの少なくとも一方に属する。
【００８０】
有利なことに、分割段階実施中に、一時的中心の少なくとも第１の部分が一時的アセンブリの第１の金属フィラメント状要素と一緒に分割され、それによって第１のアセンブリが形成される。
【００８１】
従って、第１のアセンブリは、互いに螺旋状に巻かれたＰ１個の金属フィラメント状要素の層と、一時的中心のＫ個の金属フィラメント状要素のうちの第１の部分（Ｋ１個のフィラメント状要素）を含む又はそれから構成され、周りにＰ１個の金属フィラメント状要素が互いに螺旋状に巻かれた中心コアとを含む。Ｐ１＋Ｋ１＝Ｍ１である。
【００８２】
有利なことに、分割段階実施中に、一時的中心の少なくとも第２の部分が一時的アセンブリの第２の金属フィラメント状要素と一緒に分割され、それによって第２のアセンブリが形成される。
【００８３】
従って、第２のアセンブリは、互いに螺旋状に巻かれたＰ２個の金属フィラメント状要素の層と、一時的中心のＫ個の金属フィラメント状要素のうちの第２の部分（Ｋ２個のフィラメント状要素）を含む又はそれから構成され、周りにＰ２個の金属フィラメント状要素が互いに螺旋状に巻かれた中心コアとを含む。Ｐ２＋Ｋ２＝Ｍ２である。
【００８４】
好ましくは、第１のアセンブリと第２のアセンブリとは同時に形成される。
【００８５】
好ましくは、分割段階の前に、一時的中心の第１の部分と第２の部分が一時的中心を構成する。従って、一時的中心の第１の部分と第２の部分は相補的である。従ってＫ１＋Ｋ２＝Ｋである。変形では、Ｋ１＋Ｋ２＜Ｋであることが可能である。
【００８６】
変形では、第１のアセンブリは、一時的中心を含む又はそれから構成される中心コアの周りで互いに螺旋状に巻かれたＰ１個の金属フィラメント状要素の層を含み、第２のアセンブリは、互いに螺旋状に巻かれ、中心コアを持たないＰ２＝Ｍ２個の金属フィラメント状要素の層を含む。
【００８７】
一実施形態では、アセンブリ段階は、撚転によって実施される。そのような場合に、金属フィラメント状要素は、集合的撚転と要素自体の軸線の周りの個々の撚転との両方を受け、それによって金属フィラメント状要素の各々に対する撚り戻しトルクを生じる。別の実施形態では、アセンブリ段階は、ケーブリングによって実施される。この場合に、金属フィラメント状要素は、アセンブリ点付近の同期回転に起因して要素自体の軸線の周りの撚転を受けない。
【００８８】
好ましくは、撚転アセンブリ段階では、本方法は、一時的アセンブリを平衡化する段階を含む。従って、Ｍ個の金属フィラメント状要素と一時的中心とで構成されるアセンブリに対して平衡化段階が実施される場合に、平衡化段階は、暗黙のうちに分割段階の上流に実施される。
【００８９】
有利なことに、本方法は、分割段階の後に第１及び第２のアセンブリのうちの少なくとも一方を平衡化する段階を含む。
【００９０】
有利なことに、本方法は、第１及び第２のアセンブリのそれぞれの進行方向の周りのこれらのアセンブリの回転を維持する段階を含む。この段階は、分割段階の後かつ第１及び第２のアセンブリのうちの少なくとも一方を平衡化する段階の前に実施される。
【００９１】
本発明の更に別の主題は、コードが埋め込まれたエラストマー母材を含む半完成の製品又は物品を補強するためのそのようなコードの使用である。
【００９２】
そのような半完成の製品又は物品は、未硬化状態（すなわち、架橋又は加硫の前）と硬化状態（架橋又は加硫の後）の両方での車両のためのパイプ、ベルト、コンベヤベルト、トラック、タイヤである。好ましい実施形態では、そのような半完成の製品又は物品は、プライの形態を取る。
【００９３】
本発明の更に別の主題は、上記に定めたコードが少なくとも１つ埋め込まれたエラストマー母材を含む半完成の製品又は物品である。
【００９４】
本発明の更に別の主題は、上記で定めたコードを含むタイヤを補強するためのこのコードの使用である。
【００９５】
最後に、本発明の別の主題は、上記で定めたコードをエラストマー母材に埋め込むことによって得られるフィラメント状補強要素を含むタイヤである。タイヤは、支持要素、例えば、リムと協働することにより、大気圧よりも高い圧力に加圧することができるキャビティを形成することを目的とするケーシングを意味すると理解される。本発明によるタイヤは、実質的にトロイダル形状の構造を有する。
【００９６】
本発明によるタイヤ内では、コードは、エラストマー母材に埋め込まれる。従って、本発明によるタイヤ内では、コードは、エラストマー組成に基づいておりかつ充填されたコードの内部エンクロージャ内に位置する内部エンクロージャのための充填材料を含む。この場合に、充填材料は、コードが埋め込まれるエラストマー母材が基づくものと同じエラストマー組成に基づいている。
【００９７】
特徴Ｄｆ、Ｄｖ、Ｒｆ、及び下記で説明する他の特性の値は、タイヤから抽出されたプライ及びコード上で測定される又はそれから決定される。上述したコードの特性は、成形段階を所与としてタイヤを製造する方法の完了時にタイヤが上述した利点を有することになることを保証する。
【００９８】
エラストマー母材は、エラストマー組成の架橋から得られるエラストマー挙動を有する母材を意味する。従ってエラストマー母材は、エラストマー組成に基づいている。エラストマー母材と全く同様に、充填材料もエラストマー組成、この場合はコードが埋め込まれる母材と同じ組成に基づいている。
【００９９】
「〜に基づく」という表現は、当該組成が、組成の製造の様々なフェーズ中にいくつかが少なくとも部分的に互いに反応することができる及び／又は反応することが意図された様々な使用成分の原位置反応の化合物及び／又は生成物を含み、従って当該組成が完全又は部分的な架橋状態にあるか又は未架橋状態にあることが可能であることを意味すると理解しなければならない。
【０１００】
エラストマー組成は、当該組成が少なくとも１つのエラストマーと少なくとも１つの他の成分とを含むことを意味する。好ましくは、少なくとも１つのエラストマーと少なくとも１つの他の成分とを含む組成は、エラストマーと架橋システムと充填剤とを含む。これらのプライに使用される組成は、フィラメント状補強要素のスキムコーティングのための従来の組成であり、ジエンエラストマー、例えば天然ゴム、補強充填剤、例えばカーボンブラック及び／又はシリカ、架橋システム、例えば、好ましくは、硫黄とステアリン酸と酸化亜鉛とを含む加硫システム、並びに任意的に加硫促進剤、加硫遅延剤、及び／又は様々な添加剤を含む。フィラメント状補強要素と、それが埋め込まれる母材との間の接着は、例えば、通常の接着剤組成、例えばＲＦＬ型の接着剤又は同等の接着剤によって保証される。
【０１０１】
破断荷重の１５％に等しい荷重に対するプライの引張時割線弾性率をＭＡ15と表示し、ｄａＮ／ｍｍを単位として表している。弾性率ＭＡ15は、２０１４年の規格ＡＳＴＭ  Ｄ２９６９−０４をプライのコードに適用することによって得られた力−伸長曲線に基づいて計算される。コードの引張時割線弾性率は、点（０，０）と、破断荷重の１５％に等しい縦座標値を有する曲線の点との間に引かれた直線の勾配を決定することによって計算される。弾性率ＭＡ15は、コードの引張時割線弾性率に１ｍｍのプライ当たりのコードの密度ｄを乗じることによって決定される。プライ内のフィラメント状補強要素の密度ｄは、フィラメント状補強要素がプライ内を延びる方向に対して垂直な方向にプライに存在するフィラメント状補強要素の個数であることを想起されるであろう。密度ｄは、補強要素がプライ内を延びる方向に対して垂直な方向の２つの連続するフィラメント状補強要素の間の軸線間距離に等しいｍｍを単位として表される埋め込みピッチｐから決定することができる。ｄとｐの間の関係は、ｄ＝１００／ｐである。
【０１０２】
コードの破断荷重は、２０１４年の規格ＡＳＴＭ  Ｄ２９６９−０４に従って測定される。プライの破断荷重は、２０１４年の規格ＡＳＴＭ  Ｄ２９６９−０４をプライのコードに適用することによって得られた力−伸長曲線に基づいて計算される。プライの破断荷重は、コードの破断荷重に上記で定めた単位幅のプライ当たりのコードの密度を乗じることによって決定される。
【０１０３】
下記で説明する任意的な特性は、技術的に適合する限り、互いに組み合わせることができる。
【０１０４】
本発明のタイヤは、乗用自動車（特に四輪駆動車及びＳＵＶ（スポーツ用多目的車）を含む）のためのものとすることができるが、オートバイのような二輪車、又は小型トラック、重量車両、すなわち、軽鉄道車両、バス、重量路上搬送車（貨物車、牽引車、トレーラー）から選択される産業車両、オフロード車両、農業車両又は建設プラント車両、航空機又は他の搬送車両又は荷役車両のためのものとすることもできる。非常に好ましくは、本発明のタイヤは、乗用車を意図している。
【０１０５】
有利なことに、タイヤは、トレッド及びクラウン補強体を含むクラウンと、２つの側壁と、２つのビードとを含み、各側壁は各ビードをクラウンに接続し、クラウン補強体はクラウン内でタイヤの円周方向に延び、タイヤは、ビードの各々内に固着されて側壁及びクラウン内を延びるカーカス補強体を含み、クラウン補強体は、半径方向にカーカス補強体とトレッドの間に挿入され、クラウン補強体は、上記で定めたコードをエラストマー母材に埋め込むことによって得られるフィラメント状補強要素を含む。
【０１０６】
好ましくは、クラウン補強体は、少なくとも１つのフーピングプライ、好ましくは、単一フーピングプライを含むフープ補強体を含む。フープ補強体は、好ましくは、フーピングプライによって形成される。この実施形態は、乗用車、二輪車のためのタイヤ、小型トラック、重量車両、例えば、軽鉄道車両、バス、重量路上搬送車（貨物車、牽引車、トレーラー）から選ばれた産業車両のためのタイヤ、及び好ましくは、乗用車のためのタイヤに特に適している。
【０１０７】
好ましくは、クラウン補強体は、少なくとも１つの作動プライを含む作動補強体を含む。
【０１０８】
一実施形態では、フープ補強体は、半径方向に作動補強体とトレッドの間に挿入される。この場合に、金属コードの使用により、フープ補強体は、そのフーピング機能に加えて、織物フーピングフィラメント状補強要素を含むフープ補強体よりも一層有効であるパンク及び衝撃からの保護機能を有する。
【０１０９】
有利なことに、フーピングプライは、上記で定めたコードをエラストマー母材に埋め込むことによって得られる少なくとも１つのフィラメント状補強要素を含む。
【０１１０】
コードは、その小さい直径により、フーピングプライの厚み、フーピングプライの重さ、タイヤのヒステリシス、従って、タイヤの転がり抵抗を低減することを可能にする。特に、全ての他が等しい状態で、フーピングプライの厚みが厚いほどそのヒステリシスは高い。直径を低減することにより、プライの全厚は低減し、一方、各コードの裏側に存在する厚みは維持され、一方の部分に関してトレッドとフーピングプライの間、他方の部分に関してフーピングプライの半径方向内側にあるプライとフーピングプライ自体との間の分離厚みを維持することが可能になる。更に、各コードの裏側の厚みを一定に保つことにより、フーピングプライを通る腐食性薬剤の通過に対する耐性が保持され、作動補強体を保護することが可能になり、この保護は、作動補強体が単一作動プライのみを備える時に一層重要である。
【０１１１】
更に、コードは、その優れた長手方向圧縮性により、タイヤに優れた圧縮時耐久性を与えることを可能にし、これは、作動プライの排除の場合にＵＳ２００７００６９５７に説明されている従来技術のタイヤと比較して一層有利である。更に、ＷＯ２０１６／１６６０５６に説明されている従来技術のフーピング織物フィラメント状補強要素と比較して、このフープ補強体は、金属フィラメント状要素の使用に起因してそれ程高価ではなく、より熱安定性が高く、タイヤに機械的保護を与える。これに加えて、金属フィラメント状要素の使用は、フープ補強体が製造された後にそれを放射線写真によって検査することを容易にする。最後に、ＷＯ２０１６／１６６０５６に説明されている従来技術のコード３．２６と比較して、本発明によるタイヤのコードは、優れた長手方向圧縮を示し、従って、一層良好な圧縮時耐久性を示す。
【０１１２】
最後に、金属コードの使用により、フープ補強体は、そのフーピング機能に加えて、フーピング織物フィラメント状補強要素を含むフープ補強体よりも一層有効であるパンク及び衝撃に対する保護機能を有する。
【０１１３】
有利なことに、上記又は各フーピングフィラメント状補強要素は、タイヤの円周方向と厳密に１０°よりも小さく、好ましくは、７°よりも小さく又はそれに等しく、より好ましくは、５°よりも小さいか又はそれに等しい角度を形成する。
【０１１４】
有利なことに、上記又は各作動プライは、複数の作動フィラメント状補強要素を含む。好ましくは、各作動フィラメント状補強要素は、金属フィラメント状要素である。
【０１１５】
好ましくは、各プライの作動フィラメント状補強要素は、互いに対して実質的に平行に横並びで配置される。より好ましくは、各作動フィラメント状補強要素は、タイヤの作動補強体の一方の軸線方向端部から他方の軸線方向端部まで軸線方向に延びる。
【０１１６】
好ましくは、クラウン補強体は、少なくとも１つのカーカスプライ、より好ましくは、単一カーカスプライを含む。カーカス補強体は、好ましくは、カーカスプライによって形成される。この実施形態は、乗用車、二輪車のためのタイヤ、小型トラック、重量車両、例えば、軽鉄道車両、バス、重量路上搬送車（貨物車、牽引車、トレーラー）から選択される産業車両のためのタイヤ、及び好ましくは乗用車のためのタイヤに特に適している。
【０１１７】
有利なことに、カーカスプライは、カーカスフィラメント状補強要素を含む。
【０１１８】
好ましくは、各カーカスフィラメント状補強要素は、織物フィラメント状要素である。定義により、織物は、接着剤組成に基づく１又は２以上の被覆層で任意的に被覆された１又は２以上の要素織物モノフィラメントによって形成された非金属フィラメント状要素を意味する。各要素織物モノフィラメントは、例えば、溶融紡糸、溶液紡糸、又はゲル紡糸によって得られる。各要素織物モノフィラメントは、有機材料、特にポリマー材料、又は無機材料、例えばガラス又は炭素から製造される。ポリマー材料は、熱可塑型のもの、例えば、脂肪族ポリアミド、特にポリアミド６，６、及びポリエステル、特にポリエチレンテレフタレートとすることができる。ポリマー材料は、非熱可塑型のもの、例えば、芳香族ポリアミド、特にアラミド、及び天然又は人工のいずれかのセルロース、特にレーヨンとすることができる。
【０１１９】
好ましくは、各カーカスフィラメント状補強要素は、タイヤの一方のビードからタイヤの他方のビードまで軸線方向に延びる。
【０１２０】
有利なことに、少なくとも作動フィラメント状補強要素及びカーカスフィラメント状補強要素は、赤道円周平面上へのタイヤの半径方向の投影内に三角形メッシュを定めるように配置される。
【０１２１】
有利な実施形態では、クラウン補強体は、作動補強体とフープ補強体によって形成される。
【０１２２】
プライは、一方の部分に関して１又は２以上のフィラメント状補強要素とし、他方の部分に関してエラストマー母材とするアセンブリであり、フィラメント状補強要素がエラストマー母材に埋め込まれたアセンブリである。
【０１２３】
有利なことに、各プライのフィラメント状補強要素は、エラストマー母材に埋め込まれる。様々なプライは、同じエラストマー母材又は異なるエラストマー母材を含むことができる。
【０１２４】
本発明によるタイヤの第１の実施形態では、作動補強体は２つの作動プライを含み、好ましくは、作動補強体は２つの作動プライから構成される。
【０１２５】
この第１の実施形態では、作動フィラメント状補強要素及びカーカスフィラメント状補強要素は、赤道円周平面上へのタイヤの半径方向の投影内に三角形メッシュを定めるように配置される。この第１の実施形態では、フーピングフィラメント状補強要素は、三角形メッシュを定める必要はない。
【０１２６】
有利なことに、この第１の実施形態では、各作動プライ内の各作動フィラメント状補強要素は、タイヤの円周方向と１０°から４０°、好ましくは、２０°から３０°の範囲にわたる角度を形成する。
【０１２７】
有利なことに、一方の作動プライ内で作動フィラメント状補強要素がタイヤの円周方向となす角度の向きは、他方の作動プライ内で作動フィラメント状補強要素がタイヤの円周方向となす角度の向きと反対である。言い換えれば、一方の作動プライ内の作動フィラメント状補強要素に他方の作動プライ内の作動フィラメント状補強要素が交差する。
【０１２８】
有利なことに、各カーカスフィラメント状補強要素は、タイヤの子午面内で、言い換えれば、タイヤのクラウン内でタイヤの円周方向と８０°よりも大きく又はそれに等しく、好ましくは、８０°から９０°の範囲にわたる角度を形成する。
【０１２９】
有利なことに、各カーカスフィラメント状補強要素は、タイヤの赤道円周平面内で、言い換えれば、各側壁内でタイヤの円周方向と８０°よりも大きく又はそれに等しく、好ましくは、８０°から９０°の範囲にわたる角度を形成する。
【０１３０】
本発明の第２の実施形態では、作動補強体は、単一作動プライを含む。作動補強体は、好ましくは、作動プライによって形成される。この実施形態は、上記又は各フーピングフィラメント状補強要素が上記で定めたコードによって形成される時に特に有利である。上述したフープ補強体の機械強度及び耐久性特性は、次に、作動プライを作動補強体から排除することを可能にする。有意に軽量のタイヤが得られる。
【０１３１】
この第２の実施形態では、フーピングフィラメント状補強要素、作動フィラメント状補強要素、及びカーカスフィラメント状補強要素は、赤道円周平面上へのタイヤの半径方向の投影内に三角形メッシュを定めるように配置される。この第２の実施形態では、第１の実施形態とは異なり、フーピングフィラメント状補強要素は、三角形メッシュを定めるのに必要である。
【０１３２】
有利なことに、各カーカス補強フィラメント状要素は、タイヤの子午面内で、言い換えれば、タイヤのクラウン内でタイヤの円周方向と５５°よりも大きく又はそれに等しく、好ましくは、５５°から８０°、より好ましくは、６０°から７０°の範囲にわたる角度ＡC1を成す。従って、カーカスフィラメント状補強要素は、円周方向となす角度に起因してタイヤのクラウン内の三角形メッシュの形成に加担する。
【０１３３】
一実施形態では、各カーカスフィラメント状補強要素は、タイヤの赤道円周平面内で、言い換えれば、タイヤの各側壁内でタイヤの円周方向と８５°よりも大きいか又はそれに等しい角度ＡC2を成す。カーカスフィラメント状補強要素は、各側壁内で実質的に半径方向のものであり、すなわち、円周方向に対して実質的に垂直であり、半径方向タイヤの全ての利点を保持することを可能にする。
【０１３４】
一実施形態では、各作動フィラメント状補強要素は、タイヤの子午面内でタイヤの円周方向と１０°よりも大きく又はそれに等しく、好ましくは、３０°から５０°、より好ましくは、３５°から４５°の範囲にわたる角度ＡTを成す。従って、作動フィラメント状補強要素は、円周方向となす角度に起因してタイヤのクラウン内の三角形メッシュの形成に加担する。
【０１３５】
可能な限り効果的な三角形メッシュを形成するために、角度ＡTの向きと角度ＡC1の向きは、好ましくは、タイヤの円周方向に関して反対である。
【０１３６】
上述した第１の実施形態又は第２の実施形態のいずれであるかに関わらず、有利なことに、フーピングプライは、その破断荷重の１５％に等しい荷重に対して３００ｄａＮ．ｍｍ-1よりも大きく又はそれに等しく、好ましくは、３５０ｄａＮ．ｍｍ-1よりも大きく又はそれに等しく、より好ましくは、４００ｄａＮ．ｍｍ-1よりも大きいか又はそれに等しい引張時割線弾性率を有する。一実施形態では、フーピングプライは、有利なことに、その破断荷重の１５％に等しい荷重に対して５００ｄａＮ．ｍｍ-1よりも小さく又はそれに等しく、好ましくは、４５０ｄａＮ．ｍｍ-1よりも小さいか又はそれに等しい引張時割線弾性率を有する。
【０１３７】
上述した第１の実施形態又は第２の実施形態のいずれであるかに関わらず、有利なことに、フーピングプライの破断荷重は、５５ｄａＮ．ｍｍ-1よりも大きく又はそれに等しく、好ましくは、６０ｄａＮ．ｍｍ-1よりも大きく又はそれに等しく、より好ましくは、６５ｄａＮ．ｍｍ-1よりも大きいか又はそれに等しい。有利なことに、フーピングプライの破断荷重は、８５ｄａＮ．ｍｍ-1よりも小さく又はそれに等しく、好ましくは、８０ｄａＮ．ｍｍ-1よりも小さく又はそれに等しく、より好ましくは、７５ｄａＮ．ｍｍ-1よりも小さいか又はそれに等しい。
【０１３８】
本発明によるタイヤを製造する方法
【０１３９】
本発明によるタイヤは、下記で説明する方法を用いて製造される。
【０１４０】
最初に、各カーカスプライ、各作動プライ、及び各フーピングプライが製造される。各プライは、当該プライのフィラメント状補強要素を非架橋エラストマー組成内に埋め込むことによって製造される。
【０１４１】
次いで、カーカス補強体、作動補強体、フープ補強体、及びトレッドが、未乾燥形態のタイヤを形成するように配置される。
【０１４２】
次いで、未乾燥形態のタイヤは、それ自体を少なくとも半径方向に拡大させるように成形される。この段階は、未乾燥形態のタイヤの各プライを円周方向に伸張する効果を有する。この段階は、上記又は各フーピングフィラメント状補強要素をタイヤの円周方向に伸張するという効果を有する。従って、上記又は各フーピングフィラメント状補強要素は、成形段階の前に成形後とは異なる特性を有する。
【０１４３】
上述のように、上述の充填材料なしのコードの特性は、成形段階を所与としてタイヤを製造する方法の完了時にタイヤが上述した利点を有することになることを保証する。
【０１４４】
最後に、各組成が架橋状態を提供し、かつ当該組成に基づくエラストマー母材を形成するタイヤをもたらすために、成形された未乾燥形態のタイヤの組成は、例えば、硬化又は加硫によって架橋される。
【０１４５】
単なる非限定例として図面を参照しながら与える以下の説明を閲読することで本発明はより良く理解されるであろう。
【図面の簡単な説明】
【０１４６】
【図１】本発明の第１の実施形態によるタイヤの半径方向断面図である。
【図２】赤道円周平面Ｅ上へのフーピングフィラメント状補強要素、作動フィラメント状補強要素、及びカーカスフィラメント状補強要素の投影を示す図１のタイヤの破断図である。
【図３】図１のタイヤの子午面Ｍ上への投影内のこのタイヤの側壁に配置されたカーカスフィラメント状補強要素の図である。
【図４】本発明の第１の実施形態によるコード（直線で静止状態にあると仮定した）のその軸線に対して垂直な横断面図である。
【図５】図４のコードの斜視図である。
【図６】図４及び図５のコードの力−伸長曲線を示す図である。
【図７】図６の曲線の導関数の変動を伸長の関数として示す曲線の図である。
【図８】第２の実施形態によるコードの図４と類似の図である。
【図９】第２の実施形態によるコードの図５と類似の図である。
【図１０】本発明の第２の実施形態によるタイヤの図１のものと類似の図である。
【図１１】本発明の第２の実施形態による図１０のタイヤの図２のものと類似の図である。
【図１２】本発明の第２の実施形態による図１０のタイヤの図３のものと類似の図である。
【発明を実施するための形態】
【０１４７】
本発明の第１の実施形態によるタイヤ
【０１４８】
図１は、それぞれタイヤの通常の軸線方向（Ｘ）、半径方向（Ｙ）、及び円周方向（Ｚ）に対応する座標系Ｘ、Ｙ、Ｚを示している。
【０１４９】
図１は、全体参照番号１０で表示する本発明によるタイヤの半径方向断面図を示している。タイヤ１０は、軸線方向Ｘに対して実質的に平行な軸線の周りの回転を実質的に提供する。この場合に、タイヤ１０は、乗用車を意図している。
【０１５０】
タイヤ１０は、それぞれ作動フィラメント状補強要素４６、４７を含む２つの作動プライ１６、１８を含む作動補強体１５と、少なくとも１つのフーピングフィラメント状補強要素４８を含むフーピングプライ１９を含むフープ補強体１７とを含むクラウン補強体１４を含むクラウン１２を有する。クラウン補強体１４は、クラウン１２内でタイヤ１０の円周方向Ｚに延びる。クラウン１２は、クラウン補強体１４の半径方向外側に配置されたトレッド２０を含む。この場合に、フープ補強体１７、この場合はフーピングプライ１９は、半径方向に作動補強体１５とトレッド２０の間に挿入される。この場合に、作動補強体１５は、２つの作動プライ１６、１８のみを含み、フープ補強体１７は、単一フーピングプライ１９を含む。この場合に、作動補強体１５は２つの作動プライ１６、１８から構成され、フープ補強体１７はフーピングプライ１９から構成される。クラウン補強体１４は、作動補強体１５とフープ補強体１７で構成される。
【０１５１】
タイヤ１０は、クラウン１２を半径方向内側に向けて延ばす２つの側壁２２を更に含む。更に、タイヤ１０は、側壁２２の半径方向内側にある２つのビード２４であって、その各々が充填ゴム３０の塊を載せている環状補強構造体２６、この場合はビードワイヤ２８を有する上記ビード２４を有し、更に半径方向カーカス補強体３２を有する。各側壁２２は、各ビード２４をクラウン１２に接続する。
【０１５２】
カーカス補強体３２は、複数のカーカスフィラメント状補強要素４４を含むカーカスプライ３４を有し、カーカスプライ３４は、ビードからクラウン１２に向かって側壁を通って延びる主ストランド３８と、環状補強構造体２６の半径方向外側にある半径方向外側端部４２を有する折り返しストランド４０とを各ビード２４内に形成するようにビードワイヤ２８の周りの折り返し部によってビード２４の各々に固着される。従って、カーカス補強体３２は、ビード２４から側壁２２内でそれを通って延び、クラウン１２の中に延びる。カーカス補強体３２は、クラウン補強体１４及びフープ補強体１７の半径方向内側に配置される。従って、クラウン補強体１４は、半径方向にカーカス補強体３２とトレッド２０の間に挿入される。カーカス補強体３２は、単一カーカスプライ３４を含む。この場合に、カーカス補強体３２は、カーカスプライ３４によって形成される。
【０１５３】
タイヤ１０は、側壁２２の軸線方向内側にかつクラウン補強体１４の半径方向内側に置かれて２つのビード２４の間を延びる好ましくはブチルで製造された気密内部層４６を更に含む。
【０１５４】
各作動プライ１６、１８、フーピングプライ１９、及びカーカスプライ３４は、対応するプライの補強要素が埋め込まれたエラストマー母材を含む。作動プライ１６、１８、フーピングプライ１９、及びカーカスプライ３４の各エラストマー母材は、従来、ジエンエラストマー、例えば天然ゴム、補強充填剤、例えばカーボンブラック及び／又はシリカ、架橋システム、例えば、好ましくは、硫黄とステアリン酸と酸化亜鉛とを含む加硫システム、並びに時に加硫促進剤、加硫遅延剤、及び／又は様々な添加剤を含む補強要素のスキムコーティングのための従来のエラストマー組成に基づいている。
【０１５５】
図２及び図３を参照すると、各カーカスフィラメント状補強要素４４は、タイヤ１０の一方のビード２４から他方のビード２４まで軸線方向に延びる。各カーカスフィラメント状補強要素４４は、タイヤ１０の子午面Ｍ内及び赤道円周平面Ｅ内で、言い換えれば、クラウン１２及び各側壁２２内でタイヤ１０の円周方向Ｚと８０°よりも大きく又はそれに等しく、好ましくは、８０°から９０°の範囲にわたる角度ＡCを成す。
【０１５６】
図２を参照すると、各作動プライ１６、１８の作動フィラメント状補強要素４６、４７は、互いに対して実質的に平行に横並びで配置される。各作動フィラメント状補強要素４６、４７は、タイヤ１０の作動補強体１５の一方の軸線方向端部から他方の軸線方向端部まで軸線方向に延びる。各作動フィラメント状補強要素４６、４８は、子午面Ｍ内でタイヤ１０の円周方向Ｚと１０°から４０°、好ましくは、２０°から３０°の範囲にわたってこの場合は２６°に等しい角度を形成する。作動プライ１６内で作動フィラメント状補強要素４６とタイヤ１０の円周方向Ｚとがなす角度Ｓの向きは、他方の作動プライ１８内で作動フィラメント状補強要素４７とタイヤ１０の円周方向Ｚとがなす角度Ｑの向きと反対である。言い換えれば、一方の作動プライ１６内の作動フィラメント状補強要素４６に他方の作動プライ１８内の作動フィラメント状補強要素４７が交差する。
【０１５７】
図２を参照すると、単一フーピングプライ１９は、そのエラストマー組成に基づくかつ図４及び図５に例示して下記でより詳細に説明するようなエラストマー母材にコード５０を埋め込むことによって得られる少なくともフーピングフィラメント状補強要素４８を含む。フーピングプライ１９の母材に埋め込まれた状態で、タイヤ１０内のコード５０は、フーピングプライ１９のエラストマー組成に基づく内部エンクロージャ５８のための充填材料を含み、この充填材料５３は、コード５０のこの内部エンクロージャ５８に位置する。この事例では、フーピングプライ１９は、タイヤ１０のクラウン１２の軸線方向幅ＬFにわたって間断なく巻かれた単一フーピングフィラメント状補強要素４８を含む。有利なことに、軸線方向幅ＬFは、作動プライ１８の幅ＬTよりも小さい。フーピングフィラメント状補強要素４８は、タイヤ１０の円周方向Ｚと厳密に１０°よりも小さく、好ましくは、７°よりも小さく又はそれに等しく、より好ましくは、５°よりも小さいか又はそれに等しい角度ＡFを成す。この事例では、この角度は、この場合は５°に等しい。
【０１５８】
カーカスフィラメント状補強要素４４及び作動フィラメント状補強要素４６、４７は、赤道円周平面Ｅ上へのタイヤの半径方向の投影内に三角形メッシュを定めるようにクラウン１２に配置される。
【０１５９】
各カーカスフィラメント状補強要素４４は、織物フィラメント状要素であり、従来、２個のマルチフィラメントストランドを含み、各マルチフィラメントストランドは、ポリエステル、この場合はＰＥＴのモノフィラメントの紡績糸から構成され、これら２個のマルチフィラメントストランドは、個々に２４０巻回．ｍ-1で一方向に過剰撚転され、次いで、２４０巻回．ｍ-1で反対方向に互いに撚転される。これら２個のマルチフィラメントストランドは、互いの周りに螺旋状に巻かれる。これらのマルチフィラメントストランドの各々は、２２０テクスに等しい番手を有する。
【０１６０】
各作動フィラメント状補強要素４６、４７は、金属フィラメント状要素であり、この場合に、各々が０．３０ｍｍに等しい直径を有する２つの鋼鉄モノフィラメントのアセンブリであり、これら２つの鋼鉄モノフィラメントは、１４ｍｍのピッチで互いに巻かれる。
【０１６１】
本発明の第１の実施形態によるコード
【０１６２】
図４及び図５を参照すると、本発明による各コード５０は、螺旋巻き金属フィラメント状要素５４の単層５２を含む。この事例では、コード５０は単層５２から構成され、言い換えれば、コード５０は、層５２のもの以外のいずれの金属フィラメント状要素も含まない。層５２は、Ｎ個の螺旋巻き金属フィラメント状要素から構成され、Ｎは、３から６の範囲であり、この場合はＮ＝４である。コード５０は、それがその最大長さに沿って延びる方向に対して実質的に平行に延びる主軸線Ａを有する。層５２の各金属フィラメント状要素５４は、コード５０が実質的に直線の方向に延びる時にこの実質的に直線の方向に対して実質的に平行な主軸線Ａに対して実質的に垂直な断面平面内で層５２の各金属フィラメント状要素５４の中心と主軸線Ａの間の距離が層５２の全ての金属フィラメント状要素５４に関して実質的に一定かつ同一であるような螺旋経路を主軸線Ａの周りに描く。層５２の各金属フィラメント状要素５４の中心と主軸線Ａの間のこの一定の距離は、螺旋直径Ｄｈの半分に等しい。
【０１６３】
図示の実施形態では、各金属フィラメント状要素５４は、単一金属モノフィラメント５６を含む。各金属フィラメント状要素５４は、銅、亜鉛、錫、コバルト、又はこれらの金属の合金、この場合は黄銅を含む金属被覆の層（図示していない）を更に含む。各金属モノフィラメント５６は炭素鋼で製造され、この場合は３１００ＭＰａに等しい引張強度を有する。
【０１６４】
各金属フィラメント状要素５４の直径Ｄｆは、全ての金属フィラメント状要素５４に関して０．１０≦Ｄｆ≦０．５０ｍｍ、好ましくは、０．２０ｍｍ≦Ｄｆ≦０．３５ｍｍ、より好ましくは、０．２５ｍｍ≦Ｄｆ≦０．３３ｍｍ、この場合はＤｆ＝０．３２ｍｍであるようなものである。各金属フィラメント状要素５４には事前形成マークがない。
【０１６５】
コード５０は、Ｄ≦２．００ｍｍ、好ましくは、０．７５ｍｍ≦Ｄ≦１．４０ｍｍ、より好ましくは、１．００ｍｍ≦Ｄ≦１．３０ｍｍ、この場合はＤ＝１．２７ｍｍであるような直径Ｄを有する。
【０１６６】
有利なことに、各金属フィラメント状要素５４は、３ｍｍ≦Ｐ≦１５ｍｍ、好ましくは、３ｍｍ≦Ｐ≦９ｍｍ、この場合はＰ＝８ｍｍであるようなピッチＰで巻かれる。
【０１６７】
各金属フィラメント状要素の直径Ｄｆに対するピッチＰの比Ｋは、Ｐ及びＤＦがミリメートルを単位として表される時に１９≦Ｋ≦４４、この場合はＫ＝２５であるようなものである。
【０１６８】
第１の実施形態によるコード５０は、Ａｓ≧１％であるような、好ましくはＡｓ≧１％であるような、好ましくはＡｓ≧２．５％、より好ましくはＡｓ≧３％、更に好ましくは３％≦Ａｓ≦５．５％であるような、この場合は４．８％に等しいような構造伸長Ａｓを有する。上述のように、値Ａｓは、２０１４年の規格ＡＳＴＭ  Ｄ２９６９−０４を適用してコードの力−伸長曲線をプロットすることによって決定される。得られた曲線を図６に示している。次いで、この力−伸長曲線からこの曲線の導関数の変動が推定される。図７は、この導関数の変動を伸長の関数として示している。この場合に、この導関数の最高点は値Ａｓに対応する。
【０１６９】
各金属フィラメント状要素の螺旋角αは、１３°≦α≦２１°であるようなものである。この事例では、上述のように、コード５０の特性に関して、α（１）＝２０．０５°、α（２）＝２０．３６°、及びα（３）＝α＝２０．３７°である。
【０１７０】
各金属フィラメント状要素５４は、２ｍｍ≦Ｒｆ≦７ｍｍ、好ましくは、２ｍｍ≦Ｒｆ≦５ｍｍ、より好ましくは、３ｍｍ≦Ｒｆ≦５ｍｍであるような螺旋曲率半径Ｒｆを有する。曲率半径Ｒｆは、Ｒｆ＝Ｐ／（π×Ｓｉｎ（２α））という関係式を用いて計算される。この場合はＰ＝８ｍｍ及びα＝２０．３７°であるので、Ｒｆ＝３．９０ｍｍである。
【０１７１】
各金属フィラメント状要素の螺旋直径Ｄｈは、０．４０ｍｍ≦Ｄｈ≦１．５０ｍｍ、好ましくは、０．５０ｍｍ≦Ｄｈ≦１．００ｍｍ、より好ましくは、０．７０ｍｍ≦Ｄｈ≦１．００ｍｍであるようなものである。螺旋直径Ｄｈは、Ｄｈ＝Ｐ×Ｔａｎ（α）／πという関係式を用いて計算される。この場合はＰ＝８ｍｍ及びα＝２０．３７°であるので、Ｄｈ＝０．９５ｍｍである。
【０１７２】
金属フィラメント状要素５４は、コード５０の直径Ｄｖの内部エンクロージャ５８を定める。エンクロージャ直径Ｄｖは、Ｄｆが各金属フィラメント状要素の直径であり、Ｄｈが螺旋直径である時に、Ｄｖ＝Ｄｈ−Ｄｆという関係式を用いて計算される。有利なことに、Ｄｖは、Ｄｖ≧０．４６ｍｍ、好ましくは、０．４６ｍｍ≦Ｄｖ≦０．７０ｍｍであるようなものである。この場合はＤｈ＝０．９５ｍｍ及びＤｆ＝０．３２ｍｍであるので、Ｄｖ＝０．６３ｍｍである。
【０１７３】
本発明により、９≦Ｒｆ／Ｄｆ≦３０、好ましくは、１１≦Ｒｆ／Ｄｆ≦１９が成り立つ。この場合はＲｆ／Ｄｆ＝１２．２が成り立つ。同様に、本発明により、１．３０≦Ｄｖ／Ｄｆ≦２．１、好ましくは、１．３０≦Ｄｖ／Ｄｆ≦２．０５、より好ましくは、１．３０≦Ｄｖ／Ｄｆ≦２．００、この場合はＤｖ／Ｄｆ＝１．９７が成り立つ。
【０１７４】
本発明の第２の実施形態によるコード
【０１７５】
ここで本発明によるタイヤのコードの第２の実施形態を以下に説明する。参照番号５０’で表示するこのコードを図８及び図９に例示している。従来の図に示す第１の実施形態と類似の要素は同一参照番号で表示している。
【０１７６】
コード５０’は、螺旋巻き金属フィラメント状要素５４の単層５２を含む。層５２は、Ｎ＝６個の螺旋巻き金属フィラメント状要素から構成される。
【０１７７】
図示の実施形態では、各金属フィラメント状要素５４は、単一金属モノフィラメント５６を含む。各金属フィラメント状要素５４は、銅、亜鉛、錫、コバルト、又はこれらの金属の合金、この場合は黄銅を含む金属コーティングの層（図示せず）を更に含む。
【０１７８】
各金属フィラメント状要素５４の直径Ｄｆは、全ての金属フィラメント状要素５４に関して０．１０≦Ｄｆ≦０．５０ｍｍ、好ましくは、０．２０ｍｍ≦Ｄｆ≦０．３５ｍｍ、より好ましくは、０．２５ｍｍ≦Ｄｆ≦０．３３ｍｍ、この場合はＤｆ＝０．３２ｍｍであるようなものである。各金属フィラメント状要素５４には事前形成マークがない。
【０１７９】
コード５０’は、Ｄ≦２．００ｍｍ、好ましくは、０．７５ｍｍ≦Ｄ≦１．３０ｍｍ、より好ましくは、１．００ｍｍ≦Ｄ≦１．２０ｍｍ、この場合はＤ＝１．１５ｍｍであるような直径Ｄを有する。
【０１８０】
有利なことに、各金属フィラメント状要素５４は、３ｍｍ≦Ｐ≦１５ｍｍ、好ましくは、３ｍｍ≦Ｐ≦９ｍｍ、この場合はＰ＝８ｍｍであるようなピッチＰで巻かれる。
【０１８１】
各金属フィラメント状要素の直径Ｄｆに対するピッチＰの比Ｋは、Ｐ及びＤＦがミリメートルを単位として表される時に１９≦Ｋ≦４４、この場合はＫ＝２５であるようなものである。
【０１８２】
コード５０’内の金属フィラメント状要素の個数の多さと比較的小さい直径とに起因して、コード５０’は、比較的中程度のこの場合は１．６％に等しい構造伸長Ａｓを有する。
【０１８３】
各金属フィラメント状要素の螺旋角αは、１３°≦α≦２１°であるようなものである。この事例では、上述のように、コード５０の特徴に関して、α（１）＝１７．３５°、α（２）＝１７．８７°、及びα（３）＝α＝１７．９°である。
【０１８４】
各金属フィラメント状要素５４は、２ｍｍ≦Ｃｆ≦７ｍｍ、好ましくは、２ｍｍ≦Ｒｆ≦５ｍｍ、より好ましくは、３ｍｍ≦Ｒｆ≦５ｍｍであるような螺旋曲率半径Ｒｆを有する。曲率半径Ｒｆは、Ｒｆ＝Ｐ／（π×Ｓｉｎ（２α））という関係式を用いて計算される。この場合はＰ＝８ｍｍ及びα＝１７．９°であるので、Ｒｆ＝４．３６ｍｍである。
【０１８５】
各金属フィラメント状要素の螺旋直径Ｄｈは、０．４０ｍｍ≦Ｄｈ≦１．５０ｍｍ、好ましくは、０．５０ｍｍ≦Ｄｈ≦０．９０ｍｍ、より好ましくは、０．７０ｍｍ≦Ｄｈ≦０．９０ｍｍであるようなものである。螺旋直径Ｄｈは、第１の実施形態の場合と同様に計算され、この場合はＰ＝８ｍｍ及びα＝１７．９°であるので、Ｄｈ＝０．８２ｍｍである。
【０１８６】
エンクロージャ直径Ｄｖは、第１の実施形態の場合と同様に計算される。有利なことに、Ｄｖは、Ｄｖ≧０．４６ｍｍ、好ましくは、０．４６ｍｍ≦Ｄｖ≦０．６０ｍｍであるようなものである。この場合はＤｈ＝０．８２ｍｍ及びＤｆ＝０．３２ｍｍであるので、Ｄｖ＝０．５０ｍｍである。
【０１８７】
本発明により、９≦Ｒｆ／Ｄｆ≦３０、好ましくは、１１≦Ｒｆ／Ｄｆ≦１９が成り立つ。この場合はＲｆ／Ｄｆ＝１３．６が成り立つ。同様に、本発明により、１．３０≦Ｄｖ／Ｄｆ≦２．１、好ましくは、１．３０≦Ｄｖ／Ｄｆ≦２．０５、より好ましくは、１．３０≦Ｄｖ／Ｄｆ≦２．００、この場合はＤｖ／Ｄｆ＝１．５６が成り立つ。
【０１８８】
第１の実施形態によるタイヤを製造する方法
【０１８９】
タイヤ１０は、下記で説明する方法を用いて製造される。
【０１９０】
最初に、作動プライ１８及びカーカスプライ３４が、各プライの複数のフィラメント状補強要素を互いに平行に配置し、これらの要素を架橋後にエラストマー母材を形成することが意図された少なくとも１つのエラストマーを含む未架橋組成内に例えばスキムコーティングによって埋め込むことによって製造される。プライの複数のフィラメント状補強要素が互いに平行であり、更にプライの主方向と平行である直線プライとして公知のプライが得られる。次いで、必要に応じて、各直線プライの一部分がある切断角度で切断され、プライの複数のフィラメント状補強要素が互いに平行であり、プライの主方向と切断角度に等しい角度を形成する傾斜プライとして公知のプライが得られるようにこれらの部分が互いに対して当接される。
【０１９１】
次いで、アセンブリ方法が実施され、その実施中に、フープ補強体１７、この場合はフーピングプライ１９が、作動補強体１５の半径方向外側に配置される。この事例では、第１の変形では、ＬFよりもかなり小さい幅Ｂを有するストリップが製造され、このストリップの未架橋エラストマー組成に基づくエラストマー母材内にコード５０を埋め込むことによってこのストリップ内にフーピングフィラメント状補強要素４８が形成され、ストリップは、軸線方向幅ＬFが得られるように数回にわたって螺旋に巻かれる。第２の変形では、幅ＬFを有するフーピングプライ１９が、カーカスプライ及び作動プライと類似の方式で製造され、作動補強体１５の上で１回巻かれる。第３の変形では、コード５０によって形成されたフーピングフィラメント状補強要素４８が、作動プライ１８の半径方向外側に巻かれ、次いで、その上にフーピングプライ１９の未架橋エラストマー組成に基づく層が堆積され、この層内に、コード５０によって形成されたフーピングフィラメント状補強要素４８がタイヤの硬化中に埋め込まれることになる。これら３つの変形では、コード５０によって形成された接合されたフィラメント状補強要素４８は、タイヤを製造する方法の完了時にコード５０によって形成されたフーピングフィラメント状補強要素４８を含むフーピングプライ１９を形成するために組成に埋め込まれる。
【０１９２】
次に、カーカス補強体、作動補強体、フープ補強体、及びトレッドが、エラストマー母材の組成がまだ架橋されておらず、未硬化状態にある未乾燥形態のタイヤを形成するように配置される。
【０１９３】
次いで、未乾燥形態のタイヤは、それを少なくとも半径方向に拡大するように成形される。最後に、各組成が架橋状態を提供し、当該組成に基づくエラストマー母材を形成するタイヤをもたらすために、成形された未乾燥形態のタイヤの組成は、例えば硬化又は加硫によって架橋される。
【０１９４】
本発明の第２の実施形態によるタイヤ
【０１９５】
図１０から１２は、本発明の第２の実施形態によるタイヤ１０’を示している。これらの図では、第１の実施形態によるタイヤ１０と類似の要素を同一参照番号によって表している。
【０１９６】
タイヤ１０’は、軸線方向Ｘに対して実質的に平行な軸線の周りの回転を実質的に提供する。タイヤ１０’は、この場合は乗用車を意図している。
【０１９７】
タイヤ１０’は、トレッド２０とクラウン補強体１４とを含むクラウン１２を有し、クラウン補強体１４は、クラウン１２内で円周方向Ｚに延びる。
【０１９８】
クラウン補強体１４は、単一作動プライ１８を含む作動補強体１５と、単一フーピングプライ１９を含むフープ補強体１７とを含む。この場合に、作動補強体１５は作動プライ１８から構成され、フープ補強体１７はフーピングプライ１９から構成される。クラウン補強体１４は、作動補強体１５とフープ補強体１７で構成される。
【０１９９】
クラウン補強体１４は、トレッド２０を載せている。この場合に、フープ補強体１７、この場合はフーピングプライ１９は、半径方向に作動補強体１５とトレッド２０の間に挿入される。
【０２００】
タイヤ１０’は、クラウン１２を半径方向に内側に向けて延ばす２つの側壁２２を含む。更に、タイヤ１０’は、側壁２２の半径方向内側にある２つのビード２４であって、その各々が充填ゴム３０の塊を載せている環状補強構造体２６、この事例ではビードワイヤ２８を有する上記ビード２４を有し、更に半径方向カーカス補強体３２を有する。クラウン補強体１４は、半径方向にカーカス補強体３２とトレッド２０の間に置かれる。各側壁２２は、各ビード２４をクラウン１２に接続する。
【０２０１】
カーカス補強体３２は、単一カーカスプライ３４を有する。この場合に、カーカス補強体３２は、カーカスプライ３４によって形成される。カーカス補強体３２は、ビード２４から側壁２２を通ってクラウン１２の中に延びる主ストランド３８と、半径方向に環状補強構造体２６の外側にある半径方向外側端部４２を有する折り返しストランド４０とを各ビード２４内に形成するようにビードワイヤ２８の周りで折り返すことによってビード２４の各々内に固着される。従って、カーカス補強体３２は、ビード２４から側壁２２を通ってクラウン１２の中に延びる。この実施形態では、カーカス補強体３２は、クラウン１２を通って軸線方向にも延びる。クラウン補強体１４は、半径方向にカーカス補強体３２とトレッド２０の間に挿入される。
【０２０２】
各作動プライ１８、フーピングプライ１９、及びカーカスプライ３４は、対応するプライの１又は２以上の補強要素が埋め込まれたエラストマー母材を含む。
【０２０３】
図１０を参照すると、単一カーカスプライ３４は、カーカスフィラメント状補強要素４４を含む。各カーカスフィラメント状補強要素４４は、タイヤ１０の一方のビード２４から他方のビード２４まで軸線方向に延びる。各カーカスフィラメント状補強要素４４は、タイヤ１０’の子午面Ｍ内で、言い換えれば、クラウン１２内でタイヤ１０の円周方向Ｚと５５°よりも大きく又はそれに等しく、好ましくは、５５°から８０°、より好ましくは、６０°から７０°の範囲にわたる角度ＡC1を成す。所与の縮尺において全てのカーカスフィラメント状補強要素４４を互いに平行に示す略図である図１２を参照すると、カーカスフィラメント状補強要素４４は、タイヤ１０’の赤道円周平面Ｅ内で、言い換えれば、側壁２２内でタイヤ１０’の円周方向Ｚと８５°よりも大きいか又はそれに等しい角度ＡC2を成す。
【０２０４】
この例では、基準直線から反時計周り方向に、この場合は円周方向Ｚに向けられた角度が正号を有し、基準直線から時計周り方向に、この場合は円周方向Ｚに向けられた角度が負号を有するという一般則を採用する。この事例では、ＡC1＝＋６７°及びＡC2＝＋９０°である。
【０２０５】
図１１を参照すると、単一作動プライ１８は、複数の作動フィラメント状補強要素４６を含む。これらの作動フィラメント状補強要素４６は、互いに対して実質的に平行に横並びで配置される。各作動フィラメント状補強要素４６は、タイヤ１０の作動補強体１５の一方の軸線方向端部から他方の軸線方向端部まで軸線方向に延びる。各作動フィラメント状補強要素４６は、子午面Ｍ内でタイヤ１０’の円周方向Ｚと１０°よりも大きく又はそれに等しく、好ましくは、３０°から５０°、より好ましくは、３５°から４５°の範囲にわたる角度ＡTを成す。上記で定めた向きを所与とすると、ＡT＝−４０°である。
【０２０６】
単一フーピングプライ１９は、少なくとも１つのフーピングフィラメント状補強要素４８を含む。この事例では、フーピングプライ１９は、２つの隣接する巻きの間の軸線方向距離が１．３ｍｍに等しいようにタイヤ１０’のクラウン１２の軸線方向幅ＬFにわたって間断なく巻かれる。有利なことに、軸線方向幅ＬFは、作動プライ１８の幅ＬTよりも小さい。フーピングフィラメント状補強要素４８は、タイヤ１０’の円周方向Ｚと厳密に１０°よりも小さく、好ましくは、７°よりも小さく又はそれに等しく、より好ましくは、５°よりも小さいか又はそれに等しい角度ＡFを成す。この事例では、ＡF＝＋５°である。
【０２０７】
フーピングプライ１９は、その破断荷重の１５％に等しい荷重に対して４３０ｄａＮ．ｍｍ-1に等しい引張時割線弾性率を有する。フーピングプライの破断荷重は６９ｄａＮ．ｍｍ-1に等しい。
【０２０８】
カーカスフィラメント状補強要素４４、作動フィラメント状補強要素４６、及びフーピングフィラメント状補強要素４８は、赤道円周平面Ｅ上へのタイヤの半径方向の投影内に三角形メッシュを定めるようにクラウン１２に配置されることに注意されるであろう。この場合に、角度ＡFにより、更に角度ＡTの向きと角度ＡC1の向きがタイヤ１０’の円周方向Ｚに関して反対であることにより、三角形メッシュを得ることが可能になる。
【０２０９】
各カーカスフィラメント状補強要素４４は、織物フィラメント状要素であり、従来、２つのマルチフィラメントストランドを含み、各マルチフィラメントストランドは、ポリエステル、この場合はＰＥＴのモノフィラメントの紡績糸から構成され、これら２つのマルチフィラメントストランドは、個々に２４０巻回．ｍ-1で一方向に過剰撚転され、次いで、互いに２４０巻回．ｍ-1で反対方向に互いに撚転される。これら２つのマルチフィラメントストランドは、互いの周りに螺旋状に巻かれる。これらのマルチフィラメントストランドの各々は、２２０テクスに等しい番手を有する。
【０２１０】
各作動フィラメント状補強要素４６は、金属フィラメント状要素であり、この場合に、各々が０．３０ｍｍに等しい直径を有する２つの鋼鉄モノフィラメントのアセンブリであり、これら２つの鋼鉄モノフィラメントは、１４ｍｍのピッチで互いに巻かれる。
【０２１１】
フーピングフィラメント状補強要素４８は、フーピングプライ１９のエラストマー組成に基づくエラストマー母材にコード５０又は５０’を埋め込むことによって得られる。
【０２１２】
タイヤ１０’は、タイヤ１０を製造する方法と類似の方法を実施することによって製造される。タイヤ１０’の三角形メッシュを形成するために、ＥＰ１６２３８１９又はＦＲ１４１３１０２に説明されている特定のアセンブリ方法が実施される。
【０２１３】
比較試験
【０２１４】
乗用車のためのタイヤを補強することを目的とする様々なコードＡからＶ及び産業車両のためのタイヤを補強することを目的とする様々なコードＡ’からＪ’を試験した。
【０２１５】
コードＡからＶの間で、以下のものが区別される。
・本発明によるものではなく、かつ従来技術のケーブリングアセンブリ方法を実施することによって得られたコードＡ、Ｆ、及びＪ、
・ＷＯ２０１６／１６６０５６に説明されている金属コード３．２６に対応し、本発明によるものではなく、かつ従来技術の撚転アセンブリ方法を実施することによって得られたコードＶ、
・本発明によるものではなく、かつＷＯ２０１６０８３２６５及びＷＯ２０１６０８３２６７に説明されている従来技術の方法を実施することによって得られたコードＢ、Ｄ、Ｇ、Ｉ、Ｋ、Ｓ、Ｔ、及びＵ、
・本発明によるものであり、かつＷＯ２０１６０８３２６５及びＷＯ２０１６０８３２６７に説明されている従来技術の方法を実施することによって得られ、コードＱ及びコードＯがそれぞれ上述したコード５０及び５０’であるコードＣ、Ｅ、Ｈ、Ｌ、Ｍ、Ｎ、Ｏ、Ｐ、Ｑ、及びＲ。
【０２１６】
コードＡ’からＪ’の間で、以下のものが区別される。
・本発明によるものではなく、かつ従来技術のケーブリングアセンブリ方法又は撚転アセンブリ方法を実施することによって得られたコードＡ’及びＥ’、
・本発明によるものではなく、かつＷＯ２０１６０８３２６５及びＷＯ２０１６０８３２６７に説明されている従来技術の方法を実施することによって得られたコードＢ’、Ｆ’、及びＨ’、
・本発明によるものではなく、かつ各金属フィラメント状要素を事前形成する方法を実施し、それにケーブリングアセンブリ段階を続けることによって得られたコードＤ’、
・本発明によるものであり、かつＷＯ２０１６０８３２６５及びＷＯ２０１６０８３２６７に説明されている従来技術の方法を実施することによって得られたコードＣ’、Ｇ’、Ｉ’、及びＪ’。
【０２１７】
各金属コードに関して、ミリメートルを単位として表される各金属フィラメント状要素の直径Ｄｆ、金属フィラメント状要素の個数Ｎ、Ｄｆに対するピッチＰの比に等しいピッチ係数Ｋ、度を単位として表される螺旋角α、ミリメートルを単位として表される各金属フィラメント状要素のピッチＰ、ミリメートルを単位として表される螺旋直径Ｄｈ、ミリメートルを単位として表されるエンクロージャ直径Ｄｖ、ミリメートルを単位として表される螺旋曲率半径Ｒｆ、比Ｒｆ／Ｄｆ、比Ｄｖ／Ｄｆ、％を単位として表される構造伸長Ａｓ、ミリメートルを単位として表されるコードの直径Ｄ、及び以下の通りに決定された圧縮性インジケータεcを測定した。
【０２１８】
圧縮性インジケータεcは、１２ｍｍ×８ｍｍの面積を有する四角形断面と２０ｍｍに等しい高さとを有する試験試料に対して測定したものである。試験試料は、硬化状態で１０ＭＰａに等しい弾性率（この場合に、弾性率は、タイヤに使用される組成の弾性率を表し、他の分野では他の弾性率を考えることができる）を有してコードの軸線が試験試料の対称軸線と一致するように試験される金属コードが埋め込まれたエラストマー母材を含む。２０ｍｍ×２０ｍｍの面積を有する２個の支持プレートを試験試料の四角形断面の予め慎重に研磨した各面に接着剤接合する。次いで、各支持プレートを張力又は圧縮下で使用可能な可動クロスヘッドを有する試験機械（例えば、Ｚｗｉｃｋ製又はＩｎｓｔｒｏｎ製の機械）に接続する。試験試料（上述の２０ｍｍ×２０ｍｍのプレートの一方の上に載った）を水平支持面を有する３０ｍｍの直径の支持体の上に置き、支持体自体を試験機械の下側クロスヘッドに締結する。機械の可動クロスヘッドの下には、第１の支持面に対面するように配置された同じく水平な支持面を有する３０ｍｍに等しい直径の第２の支持体を担持する負荷センサを配置する。従って、２つの水平支持体を分離する距離は、可動クロスヘッドの移動によって変更することができる。この距離は、試験試料が負荷なしで３０ｍｍの直径の２つの支持体の間に適合することができるような値を第１の値として取り、次いで、０．１Ｎの予備負荷を作用するための第２の値を取り、更に試験の終了まで３ｍｍ／ｍｎの速度まで低減することになり、試験は、試験試料がその初期高さの１０％だけ押し潰された後に停止される。２０℃で力−圧縮曲線を取得する。対応する変形への母材の負荷の寄与を試験試料の負荷の値から差し引く（母材のみで製造された単一ブロックの力−圧縮曲線から始めて）。座屈が発生し、これが、試験試料が曲がる時に負荷が低下し始める限界変形である最大変形の値は、この最大負荷の値に対応する。圧縮性インジケータεcは、記録されるこの限界変形の値に等しい。
【０２１９】
これら全ての測定の結果を下記の表１及び表２に列挙している。圧縮性インジケータεcに関して、εc≧５の値に対して十分な長手方向圧縮性が得られると推定される。εcの値が高いほど長手方向圧縮性に対して一層有利である。表示ＮＴは、コードが試験されなかったことを示している。
【０２２０】
コードＡ、Ｂ、及びＣを比較すると、コードＡはコードＣよりも低い長手方向圧縮性及び大きい直径Ｄを有することに注意されたい。特に、コードＡの螺旋曲率半径Ｒｆは比較的大きく、コードＡは座屈を受けやすくなる。コードＢはコードＣよりも小さい直径Ｄを有するが、特に、螺旋曲率半径Ｒｆ及びエンクロージャ直径Ｄｖが過度に小さく、金属フィラメント状要素をコードの軸線に過度に近接させて座屈しやすくするので、コードＢの長手方向圧縮性は不十分である。
【０２２１】
コードＤ、Ｅ、及びＶを比較すると、コードＤは適切な螺旋曲率半径Ｒｆを有するが、エンクロージャ直径は過度に小さく、それによって確かにコードは非常に密にはなるが、それにも関わらず、本発明によるコードＥとは異なり、長手方向圧縮性が非常に低くなることに注意されたい。コードＶは、少ない個数の金属フィラメント状要素に起因して比較的小さい直径を有するが、十分な長手方向圧縮性を示さない。
【０２２２】
コードＦ、Ｇ、Ｈ、及びＩを比較すると、コードＧ及びＩは比較的小さい直径を有するが、それにも関わらずこれらのコードは、特に小さいエンクロージャ直径Ｄｖに起因して長手方向圧縮性が非常に低く、コードＩに関しては比較的大きい螺旋曲率半径Ｒｆに起因してそれ程低くないことに注意されたい。コードＦは、比較的大きい直径と低い長手方向圧縮性との２重の欠点を有する。
【０２２３】
コードＪ、Ｋ、Ｌ、Ｍ、Ｎ、及びＯを比較すると、比較的大きい螺旋曲率半径Ｒｆに起因して、コードＪは低い長手方向圧縮性を有することに注意されたい。コードＪのものよりも多いか又はそれに等しいスレッドの個数に対して、コードＭ、Ｎ、及びＯは、全てより小さい直径及びかなり良好な圧縮性を有することに注意されたい。コードＫは、比較的小さい直径を有するが、過度に小さいエンクロージャ直径に起因して僅かな長手方向圧縮性のみを有する。
【０２２４】
コードＰ、Ｑ、Ｒ、Ｓ、Ｔ、及びＵを比較すると、コードＵは、本発明によるコードＰ、Ｑ、及び特にＲと比較して過度に大きい直径を有することに注意されたい。コードＳ及びＴは、小さい直径Ｄを有するが、コードＰ、Ｑとは異なり、特に、コードＳと類似の直径を有するがかなり高い長手方向圧縮性を有するＲとは異なり、非常に低い長手方向圧縮性を有する。
【０２２５】
コードＡ’、Ｂ’、Ｃ’、及びＤ’を比較すると、コードＡ’は、過度に大きい直径Ｄと過度に低い長手方向圧縮性とを有することに注意されたい。小さめであるがコードＢ’及びＤ’は、過度に小さいエンクロージャ直径Ｄｖに起因し、かつコードＤ’に関しては金属フィラメント状要素を事前形成する段階を必要とすることに起因して、非常に低い圧縮性のみを有するという同じ欠点を有する。コードＣ’は、コードＢ’及びＤ’のものよりもかなり大きい直径を有するが、良好な長手方向圧縮性を示す。
【０２２６】
コードＥ’、Ｆ’、Ｇ’、Ｈ’、Ｉ’、及びＪ’を比較すると、コードＥ’及びＨ’、特にコードＨ’は、過度に大きい直径Ｄを有することに注意されたい。コードＦ’は、比較的小さい直径を有するが、不十分な長手方向圧縮性という代償を有する。それとは対照的に、コードＧ’、Ｉ’、及びＪ’、特にコードＪ’は、直径と長手方向圧縮性の間の優れた妥協を示す。
【０２２７】
【表１】
2021531420.tif 000003
【０２２８】
【表２】
2021531420.tif 000004
【符号の説明】
【０２２９】
５０  コード
５４  金属フィラメント状要素
５６  金属モノフィラメント
５８  内部エンクロージャ
Ｄｈ  螺旋直径
【図１】
2021531420.tif 000005
【図２】
2021531420.tif 000006
【図３】
2021531420.tif 000007
【図４】
2021531420.tif 000008
【図５】
2021531420.tif 000009
【図６】
2021531420.tif 000010
【図７】
2021531420.tif 000011
【図８】
2021531420.tif 000012
【図９】
2021531420.tif 000013
【図１０】
2021531420.tif 000014
【図１１】
2021531420.tif 000015
【図１２】
2021531420.tif 000016
【国際調査報告】
2021531420.tif 000017
2021531420.tif 000018
2021531420.tif 000019
2021531420.tif 000020
2021531420.tif 000021
2021531420.tif 000022